(57)【要約】【課題】優れた逆波長分散性を有する光学フィルム等を形成可能であると共に、比較的低温で調製可能であり且つ室温付近での安定性に優れる重合性組成物を提供する。【解決手段】下記式（Ｉ）、（ＩＩ）で示される重合性化合物を含む混合物。式（Ｉ）で示される重合性化合物と式（ＩＩ）で示される重合性化合物の合計中に占める式（Ｉ）で示される重合性化合物の割合は、５質量％以上９０質量％以下であることが好ましい。【化１】2018058998.tif 000066【選択図】なし【特許請求の範囲】
【請求項１】
下記式（Ｉ）：
【化１】
2018058998.tif 000058
〔式（Ｉ）中、Ａｒ１は、置換基を有していてもよい芳香族基を表し、
Ｑは、水素原子または炭素数１〜６のアルキル基を表し、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ１１、−ＳＯ２−Ｒ１２、−ＣＳ−ＮＨ−Ｒ１３、置換基を有していてもよい炭素数６〜３０の芳香族炭化水素環基、または、置換基を有していてもよい炭素数２〜３０の芳香族複素環基を表し、Ｒ１１は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、Ｒ１２は、炭素数１〜６のアルキル基、または、置換基を有していてもよい炭素数６〜２０の芳香族炭化水素環基を表し、Ｒ１３は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表し、
Ｚ１１およびＺ１２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２１−Ｃ（＝Ｏ）−、−Ｃ（＝Ｏ）−ＮＲ２１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−を表し、Ｒ２１は、水素原子または炭素数１〜６のアルキル基を表し、
Ａ１１、Ａ１２、Ｂ１１およびＢ１２は、それぞれ独立して、置換基を有していてもよい環状脂肪族基、または、置換基を有していてもよい芳香族基を表し、
Ｙ１１〜Ｙ１４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ３１−Ｃ（＝Ｏ）−、−Ｃ（＝Ｏ）−ＮＲ３１−、−Ｏ−Ｃ（＝Ｏ）−Ｏ−、−ＮＲ３１−Ｃ（＝Ｏ）−Ｏ−、−Ｏ−Ｃ（＝Ｏ）−ＮＲ３１−、または、−ＮＲ３１−Ｃ（＝Ｏ）−ＮＲ３２−を表し、Ｒ３１およびＲ３２は、それぞれ独立して、水素原子または炭素数１〜６のアルキル基を表し、
Ｌ１およびＬ２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基であり、Ｌ１およびＬ２の前記有機基に含まれる水素原子は、炭素数1〜５のアルキル基、炭素数１〜５のアルコキシ基、または、ハロゲン原子に置換されていてもよく、
Ｐ１およびＰ２の一方は、水素原子または重合性基を表し、Ｐ１およびＰ２の他方は、重合性基を表し、
ａおよびｂは、それぞれ独立して、０または１である。〕で示される重合性化合物と、
下記式（ＩＩ）：
【化２】
2018058998.tif 000059
〔式（ＩＩ）中、Ａｒ２は、下記式（ＩＩＩ−１）〜式（ＩＩＩ−４）：
【化３】
2018058998.tif 000060
［式（ＩＩＩ−１）〜式（ＩＩＩ−４）中、Ｒａは、それぞれ独立して、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または、炭素数２〜１２のＮ，Ｎ−ジアルキルスルファモイル基を表し、
Ｄ１およびＤ２は、それぞれ独立して、−ＣＲ４１Ｒ４２−、−Ｓ−、−ＮＲ４１−、−Ｃ（＝Ｏ）−、または、−Ｏ−を表し、Ｒ４１およびＲ４２は、それぞれ独立して、水素原子または炭素数１〜４のアルキル基を表し、
ＡａおよびＡｂは、それぞれ独立して、置換されていてもよい芳香族炭化水素環基または芳香族複素環基を表し、
ｐは、０〜２の整数を表す。また、Ｒａ、Ｄ１、Ａｂが複数存在する場合、それぞれ同一であっても、相異なっていてもよい。］の何れかを表し、
Ｚ２１およびＺ２２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ５１−Ｃ（＝Ｏ）−、−Ｃ（＝Ｏ）−ＮＲ５１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−を表し、Ｒ５１は、水素原子または炭素数１〜６のアルキル基を表し、
Ａ２１、Ａ２２、Ｂ２１およびＢ２２は、それぞれ独立して、置換基を有していてもよい環状脂肪族基、または、置換基を有していてもよい芳香族基を表し、
Ｙ２１〜Ｙ２４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ６１−Ｃ（＝Ｏ）−、−Ｃ（＝Ｏ）−ＮＲ６１−、−Ｏ−Ｃ（＝Ｏ）−Ｏ−、−ＮＲ６１−Ｃ（＝Ｏ）−Ｏ−、−Ｏ−Ｃ（＝Ｏ）−ＮＲ６１−、または、−ＮＲ６１−Ｃ（＝Ｏ）−ＮＲ６２−を表し、Ｒ６１およびＲ６２は、それぞれ独立して、水素原子または炭素数１〜６のアルキル基を表し、
Ｌ１１およびＬ１２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基であり、Ｌ１１およびＬ１２の前記有機基に含まれる水素原子は、炭素数１〜５のアルキル基、炭素数１〜５のアルコキシ基、または、ハロゲン原子に置換されていてもよく、
Ｐ３およびＰ４の一方は、水素原子または重合性基を表し、Ｐ３およびＰ４の他方は、重合性基を表し、
ｃおよびｄは、それぞれ独立して、０または１である。〕示される重合性化合物と、
を含む混合物。
【請求項２】
前記式（Ｉ）で示される重合性化合物と前記式（ＩＩ）で示される重合性化合物の合計中に占める、前記式（Ｉ）で示される重合性化合物の割合が、５質量％以上９０質量％以下である、請求項１に記載の混合物。
【請求項３】
前記Ａｙが、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数６〜３０の芳香族炭化水素環基、または、置換基を有していてもよい炭素数２〜３０の芳香族複素環基である、請求項１または２に記載の混合物。
【請求項４】
前記Ａｘが、下記式（ＩＶ）：
【化４】
2018058998.tif 000061
〔式（ＩＶ）中、ＲＸは、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、または、−Ｃ（＝Ｏ）−Ｏ−Ｒ２を表し、Ｒ２は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、複数のＲＸ同士は、すべて同一であっても、相異なっていてもよく、環を構成する少なくとも１つのＣ−ＲＸは、窒素原子に置き換えられていてもよい。〕で表される基である、請求項１〜３のいずれかに記載の混合物。
【請求項５】
前記Ａｒ１がベンゼン環基である、請求項１〜４のいずれかに記載の混合物。
【請求項６】
前記式（Ｉ）で示される重合性化合物が、下記式（Ｖ）：
【化５】
2018058998.tif 000062
で示される重合性化合物であり、
前記式（ＩＩ）で示される重合性化合物が、下記式（ＶＩ）：
【化６】
2018058998.tif 000063
で示される重合性化合物、および下記式（ＶＩＩ）：
【化７】
2018058998.tif 000064
で示される重合性化合物の少なくとも何れかである、請求項１または２に記載の混合物。
【請求項７】
請求項１〜６のいずれかに記載の混合物および重合開始剤を含有する、重合性組成物。
【請求項８】
さらに溶媒を含有する、請求項７に記載の重合性組成物。
【請求項９】
前記溶媒がエーテル類およびケトン類の少なくとも何れかを含む、請求項８に記載の重合性組成物。
【請求項１０】
請求項１〜６のいずれかに記載の混合物を重合して得られる、高分子。
【請求項１１】
請求項７〜９のいずれかに記載の重合性組成物を重合して得られる、高分子。
【請求項１２】
請求項１０または１１に記載の高分子を構成材料とする、光学フィルム。
【請求項１３】
請求項１０または１１に記載の高分子を構成材料とする層を有する、光学異方体。
【請求項１４】
請求項１３に記載の光学異方体および偏光フィルムを含む、偏光板。
【請求項１５】
請求項１４に記載の偏光板および液晶パネルを備える、フラットパネル表示装置。
【請求項１６】
請求項１４に記載の偏光板および有機エレクトロルミネッセンスパネルを備える、有機エレクトロルミネッセンス表示装置。
【請求項１７】
請求項１４に記載の偏光板を含む、反射防止フィルム。
【請求項１８】
重合性組成物中の化合物の析出を抑制するために、下記式（Ｉ）：
【化８】
2018058998.tif 000065
〔式（Ｉ）中、Ａｒ１は、置換基を有していてもよい芳香族基を表し、
Ｑは、水素原子または炭素数１〜６のアルキル基を表し、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ１１、−ＳＯ２−Ｒ１２、−ＣＳ−ＮＨ−Ｒ１３、置換基を有していてもよい炭素数６〜３０の芳香族炭化水素環基、または、置換基を有していてもよい炭素数２〜３０の芳香族複素環基を表し、Ｒ１１は、置換基を有していてもよい炭素数１〜２０のアルキル基、置換基を有していてもよい炭素数２〜２０のアルケニル基、置換基を有していてもよい炭素数３〜１２のシクロアルキル基、または、炭素数５〜１２の芳香族炭化水素環基を表し、Ｒ１２は、炭素数１〜６のアルキル基、または、置換基を有していてもよい炭素数６〜２０の芳香族炭化水素環基を表し、Ｒ１３は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表し、
Ｚ１１およびＺ１２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２１−Ｃ（＝Ｏ）−、−Ｃ（＝Ｏ）−ＮＲ２１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−を表し、Ｒ２１は、水素原子または炭素数１〜６のアルキル基を表し、
Ａ１１、Ａ１２、Ｂ１１およびＢ１２は、それぞれ独立して、置換基を有していてもよい環状脂肪族基、または、置換基を有していてもよい芳香族基を表し、
Ｙ１１〜Ｙ１４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ３１−Ｃ（＝Ｏ）−、−Ｃ（＝Ｏ）−ＮＲ３１−、−Ｏ−Ｃ（＝Ｏ）−Ｏ−、−ＮＲ３１−Ｃ（＝Ｏ）−Ｏ−、−Ｏ−Ｃ（＝Ｏ）−ＮＲ３１−、または、−ＮＲ３１−Ｃ（＝Ｏ）−ＮＲ３２−を表し、Ｒ３１およびＲ３２は、それぞれ独立して、水素原子または炭素数１〜６のアルキル基を表し、
Ｌ１およびＬ２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基であり、Ｌ１およびＬ２の前記有機基に含まれる水素原子は、炭素数１〜５のアルキル基、炭素数１〜５のアルコキシ基、または、ハロゲン原子に置換されていてもよく、
Ｐ１およびＰ２の一方は、水素原子または重合性基を表し、Ｐ１およびＰ２の他方は、重合性基を表し、
ａおよびｂは、それぞれ独立して、０または１である。〕で示される重合性化合物を使用する方法。
【発明の詳細な説明】
【技術分野】
【０００１】
本発明は、広い波長域において一様の偏光変換が可能な光学フィルムおよび光学異方体、並びに、当該光学異方体を用いた偏光板、フラットパネル表示装置、有機エレクトロルミネッセンス表示装置および反射防止フィルムに関するものである。
また、本発明は、上記光学フィルムおよび光学異方体の調製に使用し得る高分子、当該高分子の調製に使用し得る混合物、および当該混合物を含む重合性組成物に関するものである。
そして、本発明は、重合性組成物中の化合物の析出を抑制するために、所定の重合性化合物を使用する方法に関するものである。
【背景技術】
【０００２】
フラットパネル表示装置等の各種装置において用いられている位相差板には、直線偏光を円偏光に変換する１／４波長板や直線偏光の偏光振動面を９０度変換する１／２波長板等がある。これらの位相差板は、ある特定の単色光に対しては正確に光線波長の１／４λあるいは１／２λの位相差を与えることが可能なものである。
しかしながら、従来の位相差板には、位相差板を通過して出力される偏光が有色の偏光に変換されてしまうという問題があった。これは、位相差板を構成する材料が位相差について波長分散性を有し、可視光域の光線が混在する合成波である白色光に対しては各波長の偏光状態に分布が生じることから、入力光を全ての波長領域において正確な１／４λあるいは１／２λの位相差の偏光に調整することが不可能であることに起因する。
このような問題を解決するため、広い波長域の光に対して均一な位相差を与え得る広帯域位相差板、いわゆる逆波長分散性を有する位相差板が種々検討されている。
【０００３】
一方、モバイルパソコン、携帯電話等携帯型の情報端末の高機能化および普及に伴い、フラットパネル表示装置の厚みを極力薄く抑えることが求められてきている。その結果、構成部材である位相差板の薄層化も求められている。
薄層化の方法としては、低分子重合性化合物を含有する重合性組成物をフィルム基材に塗布して光学フィルムを形成することにより位相差板を作製する方法が、近年では最も有効な方法とされている。そのため、優れた逆波長分散性を有する光学フィルムを形成可能な重合性化合物またはそれを用いた重合性組成物の開発が多く行われている（例えば、特許文献１参照）。
【先行技術文献】
【特許文献】
【０００４】
【特許文献１】特開２０１０−０３１２２３号公報
【発明の概要】
【発明が解決しようとする課題】
【０００５】
ここで、重合性組成物の塗工性を確保すると共に、得られる光学フィルムや光学異方体（以下、両者を合わせて「光学フィルム等」と称することがある。）に所望の厚みを付与する観点から、重合性組成物中の重合性化合物の濃度をある程度確保する必要がある。しかしながら、例えば特許文献１に記載の重合性化合物は、工業的に使用可能な溶媒への溶解性が十分でない場合があり、溶解性を向上させるため高温（例えば８５℃以上）とすると、当該重合性化合物の一部が重合してゲル化してしまうという問題があった。加えて、重合性組成物中の上記重合性化合物を高温で溶解後、異物除去のためのろ過又はフィルム基材への塗布に先んじて、重合性組成物をいったん室温付近（２３℃程度）まで冷却すると、重合性組成物中の重合性化合物が析出してしまうという問題もあった。
よって、優れた逆波長分散性を有する光学フィルム等を形成可能であると共に、比較的低温（例えば８５℃未満）で調製可能であり且つ室温付近での安定性に優れる重合性組成物が望まれていた。
【０００６】
本発明は、上述した改善点を有利に解決する手段を提供することを目的とする。
【課題を解決するための手段】
【０００７】
本発明者らは、上記課題を解決すべく鋭意研究した結果、意外なことに、重合性組成物中に下記式（Ｉ）で示される重合性化合物を添加することで、重合性組成物中の化合物（下記式（Ｉ）で示される重合性化合物以外の化合物。特には、下記式（ＩＩ）で示される重合性化合物）を比較的低温で溶媒に溶解させることができると共に、室温付近において重合性組成物の安定性を確保できることを見出した。更に、本発明者は、下記式（Ｉ）で示される重合性化合物と下記式（ＩＩ）で示される重合性化合物との混合物を用いれば、室温付近での安定性に優れると共に比較的低温で調製可能である重合性組成物が得られ、そして当該重合性組成物により逆波長分散性に優れる光学フィルム等を作製可能であることを見出し、本発明を完成するに至った。
かくして本発明によれば、下記に示す混合物、重合性組成物、高分子、光学フィルム、光学異方体、偏光板、フラットパネル表示装置、有機エレクトロルミネッセンス表示装置および反射防止フィルム、並びに重合性化合物の使用方法が提供される。
【０００８】
〔１〕下記式（Ｉ）：
【化１】
2018058998.tif 000002
〔式（Ｉ）中、Ａｒ１は、置換基を有していてもよい芳香族基を表し、
Ｑは、水素原子または炭素数１〜６のアルキル基を表し、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ１１、−ＳＯ２−Ｒ１２、−ＣＳ−ＮＨ−Ｒ１３、置換基を有していてもよい炭素数６〜３０の芳香族炭化水素環基、または、置換基を有していてもよい炭素数２〜３０の芳香族複素環基を表し、Ｒ１１は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、Ｒ１２は、炭素数１〜６のアルキル基、または、置換基を有していてもよい炭素数６〜２０の芳香族炭化水素環基を表し、Ｒ１３は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表し、
Ｚ１１およびＺ１２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２１−Ｃ（＝Ｏ）−、−Ｃ（＝Ｏ）−ＮＲ２１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−を表し、Ｒ２１は、水素原子または炭素数１〜６のアルキル基を表し、
Ａ１１、Ａ１２、Ｂ１１およびＢ１２は、それぞれ独立して、置換基を有していてもよい環状脂肪族基、または、置換基を有していてもよい芳香族基を表し、
Ｙ１１〜Ｙ１４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ３１−Ｃ（＝Ｏ）−、−Ｃ（＝Ｏ）−ＮＲ３１−、−Ｏ−Ｃ（＝Ｏ）−Ｏ−、−ＮＲ３１−Ｃ（＝Ｏ）−Ｏ−、−Ｏ−Ｃ（＝Ｏ）−ＮＲ３１−、または、−ＮＲ３１−Ｃ（＝Ｏ）−ＮＲ３２−を表し、Ｒ３１およびＲ３２は、それぞれ独立して、水素原子または炭素数１〜６のアルキル基を表し、
Ｌ１およびＬ２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基であり、Ｌ１およびＬ２の前記有機基に含まれる水素原子は、炭素数１〜５のアルキル基、炭素数１〜５のアルコキシ基、または、ハロゲン原子に置換されていてもよく、
Ｐ１およびＰ２の一方は、水素原子または重合性基を表し、Ｐ１およびＰ２の他方は、重合性基を表し、
ａおよびｂは、それぞれ独立して、０または１である。〕で示される重合性化合物と、
下記式（ＩＩ）：
【化２】
2018058998.tif 000003
〔式（ＩＩ）中、Ａｒ２は、下記式（ＩＩＩ−１）〜式（ＩＩＩ−４）：
【化３】
2018058998.tif 000004
［式（ＩＩＩ−１）〜式（ＩＩＩ−４）中、Ｒａは、それぞれ独立して、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または、炭素数２〜１２のＮ，Ｎ−ジアルキルスルファモイル基を表し、
Ｄ１およびＤ２は、それぞれ独立して、−ＣＲ４１Ｒ４２−、−Ｓ−、−ＮＲ４１−、−Ｃ（＝Ｏ）−、または、−Ｏ−を表し、Ｒ４１およびＲ４２は、それぞれ独立して、水素原子または炭素数１〜４のアルキル基を表し、
ＡａおよびＡｂは、それぞれ独立して、置換されていてもよい芳香族炭化水素環基または芳香族複素環基を表し、
ｐは、０〜２の整数を表す。また、Ｒａ、Ｄ１、Ａｂが複数存在する場合、それぞれ同一であっても、相異なっていてもよい。］の何れかを表し、
Ｚ２１およびＺ２２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ５１−Ｃ（＝Ｏ）−、−Ｃ（＝Ｏ）−ＮＲ５１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−を表し、Ｒ５１は、水素原子または炭素数１〜６のアルキル基を表し、
Ａ２１、Ａ２２、Ｂ２１およびＢ２２は、それぞれ独立して、置換基を有していてもよい環状脂肪族基、または、置換基を有していてもよい芳香族基を表し、
Ｙ２１〜Ｙ２４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ６１−Ｃ（＝Ｏ）−、−Ｃ（＝Ｏ）−ＮＲ６１−、−Ｏ−Ｃ（＝Ｏ）−Ｏ−、−ＮＲ６１−Ｃ（＝Ｏ）−Ｏ−、−Ｏ−Ｃ（＝Ｏ）−ＮＲ６１−、または、−ＮＲ６１−Ｃ（＝Ｏ）−ＮＲ６２−を表し、Ｒ６１およびＲ６２は、それぞれ独立して、水素原子または炭素数１〜６のアルキル基を表し、
Ｌ１１およびＬ１２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基であり、Ｌ１１およびＬ１２の前記有機基に含まれる水素原子は、炭素数1〜５のアルキル基、炭素数１〜５のアルコキシ基、または、ハロゲン原子に置換されていてもよく、
Ｐ３およびＰ４の一方は、水素原子または重合性基を表し、Ｐ３およびＰ４の他方は、重合性基を表し、
ｃおよびｄは、それぞれ独立して、０または１である。〕示される重合性化合物と、
を含む混合物。
【０００９】
〔２〕前記式（Ｉ）で示される重合性化合物と前記式（ＩＩ）で示される重合性化合物の合計中に占める、前記式（Ｉ）で示される重合性化合物の割合が、５質量％以上９０質量％以下である、前記〔１〕に記載の混合物。
【００１０】
〔３〕前記Ａｙが、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数６〜３０の芳香族炭化水素環基、または、置換基を有していてもよい炭素数２〜３０の芳香族複素環基である、前記〔１〕または〔２〕に記載の混合物。
【００１１】
〔４〕前記Ａｘが、下記式（ＩＶ）：
【化４】
2018058998.tif 000005
〔式（ＩＶ）中、ＲＸは、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、または、−Ｃ（＝Ｏ）−Ｏ−Ｒ２を表し、Ｒ２は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、複数のＲＸ同士は、すべて同一であっても、相異なっていてもよく、環を構成する少なくとも１つのＣ−ＲＸは、窒素原子に置き換えられていてもよい。〕で表される基である、前記〔１〕〜〔３〕のいずれかに記載の混合物。
【００１２】
〔５〕前記Ａｒ１がベンゼン環基である、前記〔１〕〜〔４〕のいずれかに記載の混合物。
【００１３】
〔６〕前記式（Ｉ）で示される重合性化合物が、下記式（Ｖ）：
【化５】
2018058998.tif 000006
で示される重合性化合物であり、
前記式（ＩＩ）で示される重合性化合物が、下記式（ＶＩ）：
【化６】
2018058998.tif 000007
で示される重合性化合物、および下記式（ＶＩＩ）：
【化７】
2018058998.tif 000008
で示される重合性化合物の少なくとも何れかである、前記〔１〕または〔２〕に記載の混合物。
【００１４】
〔７〕前記〔１〕〜〔６〕のいずれかに記載の混合物および重合開始剤を含有する、重合性組成物。
【００１５】
〔８〕さらに溶媒を含有する、前記〔７〕に記載の重合性組成物。
【００１６】
〔９〕前記溶媒がエーテル類およびケトン類の少なくとも何れかを含む、前記〔８〕に記載の重合性組成物。
【００１７】
〔１０〕前記〔１〕〜〔６〕のいずれかに記載の混合物を重合して得られる、高分子。
【００１８】
〔１１〕前記〔７〕〜〔９〕のいずれかに記載の重合性組成物を重合して得られる、高分子。
【００１９】
〔１２〕前記〔１０〕または〔１１〕に記載の高分子を構成材料とする、光学フィルム。
【００２０】
〔１３〕前記〔１０〕または〔１１〕に記載の高分子を構成材料とする層を有する、光学異方体。
【００２１】
〔１４〕前記〔１３〕に記載の光学異方体および偏光フィルムを含む、偏光板。
【００２２】
〔１５〕前記〔１４〕に記載の偏光板および液晶パネルを備える、フラットパネル表示装置。
【００２３】
〔１６〕前記〔１４〕に記載の偏光板および有機エレクトロルミネッセンスパネルを備える、有機エレクトロルミネッセンス表示装置。
【００２４】
〔１７〕前記〔１４〕に記載の偏光板を含む、反射防止フィルム。
【００２５】
〔１８〕重合性組成物中の化合物の析出を抑制するために、下記式（Ｉ）：
【化８】
2018058998.tif 000009
〔式（Ｉ）中、Ａｒ１は、置換基を有していてもよい芳香族基を表し、
Ｑは、水素原子または炭素数１〜６のアルキル基を表し、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ１１、−ＳＯ２−Ｒ１２、−ＣＳ−ＮＨ−Ｒ１３、置換基を有していてもよい炭素数６〜３０の芳香族炭化水素環基、または、置換基を有していてもよい炭素数２〜３０の芳香族複素環基を表し、Ｒ１１は、置換基を有していてもよい炭素数１〜２０のアルキル基、置換基を有していてもよい炭素数２〜２０のアルケニル基、置換基を有していてもよい炭素数３〜１２のシクロアルキル基、または、炭素数５〜１２の芳香族炭化水素環基を表し、Ｒ１２は、炭素数１〜６のアルキル基、または、置換基を有していてもよい炭素数６〜２０の芳香族炭化水素環基を表し、Ｒ１３は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表し、
Ｚ１１およびＺ１２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２１−Ｃ（＝Ｏ）−、−Ｃ（＝Ｏ）−ＮＲ２１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−を表し、Ｒ２１は、水素原子または炭素数１〜６のアルキル基を表し、
Ａ１１、Ａ１２、Ｂ１１およびＢ１２は、それぞれ独立して、置換基を有していてもよい環状脂肪族基、または、置換基を有していてもよい芳香族基を表し、
Ｙ１１〜Ｙ１４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ３１−Ｃ（＝Ｏ）−、−Ｃ（＝Ｏ）−ＮＲ３１−、−Ｏ−Ｃ（＝Ｏ）−Ｏ−、−ＮＲ３１−Ｃ（＝Ｏ）−Ｏ−、−Ｏ−Ｃ（＝Ｏ）−ＮＲ３１−、または、−ＮＲ３１−Ｃ（＝Ｏ）−ＮＲ３２−を表し、Ｒ３１およびＲ３２は、それぞれ独立して、水素原子または炭素数１〜６のアルキル基を表し、
Ｌ１およびＬ２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基であり、Ｌ１およびＬ２の前記有機基に含まれる水素原子は、炭素数１〜５のアルキル基、炭素数１〜５のアルコキシ基、または、ハロゲン原子に置換されていてもよく、
Ｐ１およびＰ２の一方は、水素原子または重合性基を表し、Ｐ１およびＰ２の他方は、重合性基であり、
ａおよびｂは、それぞれ独立して、０または１である。〕で示される重合性化合物を使用する方法。
【発明の効果】
【００２６】
本発明によれば、優れた逆波長分散性を有する光学フィルムおよび光学異方体を形成可能であると共に、比較的低温で調製可能であり且つ室温付近での安定性に優れる重合性組成物が提供される。
また、本発明によれば、上記重合性組成物の調製に有用な混合物が提供される。
そして、本発明によれば、逆波長分散性に優れる光学フィルムおよび光学異方体、並びに、当該光学異方体を用いた偏光板、フラットパネル表示装置、有機エレクトロルミネッセンス（ＥＬ）表示装置および反射防止フィルムが提供される。
更に、本発明によれば、重合性組成物中の化合物の析出を抑制する、重合性化合物の使用方法が提供される。
【発明を実施するための形態】
【００２７】
以下、本発明を詳細に説明する。なお、本発明において、「置換基を有していてもよい」とは、「無置換の、または、置換基を有する」の意味である。また、一般式中に含まれるアルキル基、アルケニル基、シクロアルキル基、芳香族炭化水素環基、芳香族複素環基、芳香族基、環状脂肪族基、炭化水素環基、複素環基、芳香族炭化水素環、芳香族複素環、芳香環が置換基を有する場合、当該置換基を有する基または環の炭素数には、置換基の炭素数を含まないものとする。例えば、炭素数６〜３０の芳香族炭化水素環基が置換基を有する場合、炭素数６〜３０の芳香族炭化水素環基の炭素数には、このような置換基の炭素数を含まないものとする。そして、本発明において、「アルキル基」とは、鎖状（直鎖状または分岐状）の飽和炭化水素基を意味し、「アルキル基」には、環状の飽和炭化水素基である「シクロアルキル基」は含まれないものとする。
【００２８】
ここで、本発明の混合物は、特に限定されることなく、例えば本発明の重合性組成物を調製する際に用いることができる。
また、本発明の重合性組成物は、特に限定されることなく、例えば本発明の高分子を調製する際に用いることができる。
更に、本発明の高分子は、特に限定されることなく、例えば本発明の光学フィルムの構成材料および本発明の光学異方体が有する層の構成材料として用いることができる。また、本発明の光学異方体は、特に限定されることなく、例えば本発明の偏光板に用いることができる。更に、本発明の偏光板は、特に限定されることなく、例えば本発明のフラットパネル表示装置、有機エレクトロルミネッセンス表示装置および反射防止フィルムに用いることができる。
そして、本発明の重合性化合物の使用方法は、重合性組成物中の化合物の析出を抑制するために用いることができる。
【００２９】
（１）混合物
本発明の混合物は、下記式（Ｉ）で示される重合性化合物（以下、「重合性化合物（Ｉ）」ということがある。）と、下記式（ＩＩ）で示される重合性化合物（以下、「重合性化合物（ＩＩ）」ということがある。）を含む混合物である。当該混合物、および当該混合物を含有する重合性組成物は、後述する高分子、光学フィルムおよび光学異方体を調製する際に有利に用いることができる。
【００３０】
そして、重合性化合物（Ｉ）と重合性化合物（ＩＩ）を含む混合物を用いることで、室温での安定性に優れると共に比較的低温で調製可能である重合性組成物が得られる。この理由は、明らかではないが、以下の通りであると推察される。すなわち、重合性化合物（Ｉ）は、Ａｒ１上に存在する置換基（−Ｃ（Ｑ）＝Ｎ−Ｎ（Ａｘ）（Ａｙ））の存在に因ると考えられるが、重合性組成物中の溶媒に容易かつ安定的に溶解することができる。そして重合性化合物（Ｉ）を重合性組成物中に含有させることで、重合性化合物（Ｉ）と、重合性化合物（ＩＩ）等の化合物との間に何らかの相互作用が働き、重合性化合物（ＩＩ）等の化合物の溶媒への溶解性および溶媒中での安定性を高めることができるためと推察される。
また、重合性化合物（Ｉ）は、重合性化合物（ＩＩ）の溶解性を高めるのみならず、重合反応を経て重合性化合物（ＩＩ）と共に高分子を形成することができる。重合性化合物（Ｉ）と重合性化合物（ＩＩ）を含み、安定性に優れる重合性組成物を重合すれば、逆波長分散性に優れる光学フィルム等を効率よく作製することができる。
【００３１】
（１−１）重合性化合物（Ｉ）
重合性化合物（Ｉ）は、下記式（Ｉ）で示される。
【化９】
2018058998.tif 000010
【００３２】
ここで、式（Ｉ）中、ａおよびｂは、それぞれ独立して、０また１であり、１が好ましい。
【００３３】
そして、式（Ｉ）中、Ａｒ１は、置換基を有していてもよい芳香族基である。ここで、Ａｒ１の芳香族基としては、芳香族炭化水素環基であっても、芳香族複素環基であってもよいが、本発明の所望の効果をより良好に発現させる観点から、炭素数６〜１２の芳香族炭化水素環基が好ましく、ベンゼン環基又はナフタレン環基がより好ましく、ベンゼン環基がさらに好ましい。
ベンゼン環基又はナフタレン環基として好ましい構造を以下に示す。なお、下記式においては、結合状態をより明確にすべく、Ｚ１１、Ｚ１２を便宜上記載している（Ｚ１１、Ｚ１２の意味は後述する。）
【００３４】
【化１０】
2018058998.tif 000011
【００３５】
これらの中でも、Ａｒ１としては、下記に示す式（Ａｒ１−１１）〜（Ａｒ１−２５）で表される基がより好ましく、式（Ａｒ１−１１）、（Ａｒ１−１３）、（Ａｒ１−１５）、（Ａｒ１−１９）、（Ａｒ１−２３）で表される基がさらに好ましく、式（Ａｒ１−１１）、（Ａｒ１−２３）で表される基が特に好ましい。
【００３６】
【化１１】
2018058998.tif 000012
【００３７】
Ａｒ１の芳香族基及び上記のＡｒ１の具体例における環が有していてもよい置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；−ＯＣＦ３；−Ｃ（＝Ｏ）−Ｒ１；−Ｃ（＝Ｏ）−ＯＲ１；−ＳＯ２Ｒ１；等が挙げられる。ここでＲ１は、メチル基、エチル基等の炭素数１〜６のアルキル基；又は、フェニル基、４-メチルフェニル基、４−メトキシフェニル基等の炭素数６〜２０の芳香族炭化水素環基；を表す。しかしながら、Ａｒ１としては、置換基を有さないものが好ましい。
【００３８】
上述した式（Ｉ）中、Ａｘは、炭素数６〜３０の芳香族炭化水素環および炭素数２〜３０の芳香族複素環からなる群から選ばれる少なくとも一つの芳香環を有する有機基を表す。なお、Ａｘは、炭素数６〜２０の芳香族炭化水素環および炭素数２〜２０の芳香族複素環からなる群から選ばれる少なくとも一つの芳香環を有する有機基であることが好ましい。
本発明において、「芳香環」は、Ｈｕｃｋｅｌ則に従う広義の芳香族性を有する環状構造、すなわち、π電子を（４ｎ＋２）個有する環状共役構造、および、チオフェン、フラン、ベンゾチアゾール等に代表される、硫黄、酸素、窒素等のヘテロ原子の孤立電子対がπ電子系に関与して芳香族性を示す環状構造を意味する。
【００３９】
Ａｘの、炭素数６〜３０の芳香族炭化水素環および炭素数２〜３０の芳香族複素環からなる群から選ばれる少なくとも一つの芳香環を有する有機基は、芳香環を複数個有するものであってもよく、芳香族炭化水素環および芳香族複素環の双方を有するものであってもよい。
【００４０】
なお、Ａｘが有する芳香族炭化水素環としては、例えば、ベンゼン環、ナフタレン環、アントラセン環、フェナントレン環、ピレン環、フルオレン環等が挙げられる。
これらの中でも、芳香族炭化水素環としては、ベンゼン環、ナフタレン環、アントラセン環が好ましい。
【００４１】
また、Ａｘが有する芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジル環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環、ジヒドロピラン環、テトラヒドロピラン環、ジヒドロフラン環、テトラヒドロフラン環等が挙げられる。
これらの中でも、芳香族複素環としては、フラン環、チオフェン環、オキサゾール環、チアゾール環等の単環の芳香族複素環；ベンゾチアゾール環、ベンゾオキサゾール環、キノリン環、１−ベンゾフラン環、２−ベンゾフラン環、ベンゾチオフェン環、チアゾロピリジン環、チアゾロピラジン環等の縮合環の芳香族複素環が好ましい。
【００４２】
Ａｘが有する芳香環は置換基を有していてもよい。かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒ２；−Ｃ（＝Ｏ）−ＯＲ２；−ＳＯ２Ｒ３；等が挙げられる。ここで、Ｒ２は置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表す。また、Ｒ３は、メチル基、エチル基等の炭素数１〜６のアルキル基；フェニル基、４−メチルフェニル基、４−メトキシフェニル基等の、置換基を有していてもよい炭素数６〜２０の芳香族炭化水素環基を表す。これらの中でも、Ａｘが有する芳香環の置換基としては、ハロゲン原子、シアノ基、炭素数１〜６のアルキル基、および、炭素数１〜６のアルコキシ基が好ましい。
なお、Ａｘは、上述した置換基から選ばれる複数の置換基を有していてもよい。Ａｘが複数の置換基を有する場合、置換基は同一でも相異なっていてもよい。
【００４３】
Ｒ２の、置換基を有していてもよい炭素数１〜２０のアルキル基の炭素数１〜２０のアルキル基としては、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基等が挙げられる。なお、置換基を有してもよい炭素数１〜２０のアルキル基の炭素数は、１〜１２であることが好ましく、４〜１０であることが更に好ましい。
【００４４】
Ｒ２の、置換基を有していてもよい炭素数２〜２０のアルケニル基の炭素数２〜２０のアルケニル基としては、ビニル基、プロペニル基、イソプロペニル基、ブテニル基、イソブテニル基、ペンテニル基、ヘキセニル基、ヘプテニル基、オクテニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基等が挙げられる。
置換基を有していてもよい炭素数２〜２０のアルケニル基の炭素数は、２〜１２であることが好ましい。
【００４５】
Ｒ２の炭素数１〜２０のアルキル基および炭素数２〜２０のアルケニル基の置換基としては、フッ素原子、塩素原子等のハロゲン原子；シアノ基；ジメチルアミノ基等の炭素数１〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアキル基；ベンゾフリル基；ベンゾピラニル基；ベンゾジオキソリル基；ベンゾジオキサニル基等が挙げられる。これらの中でも、Ｒ２の炭素数１〜２０のアルキル基および炭素数２〜２０のアルケニル基の置換基としては、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の、炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアキル基が好ましい。
なお、Ｒ２の炭素数１〜２０のアルキル基、炭素数２〜２０のアルケニル基は、上述した置換基から選ばれる複数の置換基を有していてもよい。Ｒ２の炭素数１〜２０のアルキル基、炭素数２〜２０のアルケニル基が複数の置換基を有する場合、複数の置換基は互いに同一でも相異なっていてもよい。
【００４６】
Ｒ２の、置換基を有していてもよい炭素数３〜１２のシクロアルキル基の炭素数３〜１２のシクロアルキル基としては、シクロプロピル基、シクロブチル基、シクロペンチル基、シクロヘキシル基、シクロオクチル基等が挙げられる。これらの中でも、シクロペンチル基、シクロヘキシル基が好ましい。
Ｒ２の炭素数３〜１２のシクロアルキル基の置換基としては、フッ素原子、塩素原子等のハロゲン原子；シアノ基；ジメチルアミノ基等の炭素数１〜１２のＮ，Ｎ−ジアルキルアミノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、ナフチル基等の炭素数６〜２０の芳香族炭化水素環基等が挙げられる。中でも、Ｒ２の炭素数３〜１２のシクロアルキル基の置換基としては、フッ素原子、塩素原子等のハロゲン原子；シアノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、ナフチル基等の炭素数６〜２０の芳香族炭化水素環基が好ましい。
なお、Ｒ２の炭素数３〜１２のシクロアルキル基は、複数の置換基を有していてもよい。Ｒ２の炭素数３〜１２のシクロアルキル基が複数の置換基を有する場合、複数の置換基は互いに同一でも相異なっていてもよい。
【００４７】
Ｒ２の、置換基を有していてもよい炭素数５〜１２の芳香族炭化水素環基の炭素数５〜１２の芳香族炭化水素環基としては、フェニル基、１−ナフチル基、２−ナフチル基等が挙げられる。これらの中でも、フェニル基が好ましい。
置換基を有していてもよい炭素数５〜１２の芳香族炭化水素環基の置換基としては、フッ素原子、塩素原子等のハロゲン原子；シアノ基；ジメチルアミノ基等の炭素数１〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアキル基；−ＯＣＦ３；ベンゾフリル基；ベンゾピラニル基；ベンゾジオキソリル基；ベンゾジオキサニル基等が挙げられる。中でも、炭素数５〜１２の芳香族炭化水素環基の置換基としては、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の、炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアキル基から選ばれる少なくとも１つの置換基が好ましい。
なお、炭素数５〜１２の芳香族炭化水素環基は、複数の置換基を有していてもよい。炭素数５〜１２の芳香族炭化水素環基が複数の置換基を有する場合、置換基は同一でも相異なっていてもよい。
【００４８】
ここで、Ａｘが有する芳香環は、同一の、または、相異なる置換基を複数有していてもよく、隣り合った二つの置換基が一緒になって結合して環を形成していてもよい。形成される環は単環であっても、縮合多環であってもよく、不飽和環であっても、飽和環であってもよい。
【００４９】
そして、Ａｘの、炭素数６〜３０の芳香族炭化水素環および炭素数２〜３０の芳香族複素環からなる群から選ばれる少なくとも一つの芳香環を有する有機基としては、例えば、以下の１）〜５）：
１）少なくとも一つの炭素数６〜３０の芳香族炭化水素環を有する、炭素数６〜４０の炭化水素環基、
２）炭素数６〜３０の芳香族炭化水素環および炭素数２〜３０の芳香族複素環からなる群から選ばれる少なくとも一つの芳香環を有する、炭素数２〜４０の複素環基、
３）炭素数６〜３０の芳香族炭化水素環基および炭素数２〜３０の芳香族複素環基の少なくとも１つで置換された、炭素数１〜１２のアルキル基、
４）炭素数６〜３０の芳香族炭化水素環基および炭素数２〜３０の芳香族複素環基の少なくとも１つで置換された、炭素数２〜１２のアルケニル基、および
５）炭素数６〜３０の芳香族炭化水素環基および炭素数２〜３０の芳香族複素環基の少なくとも１つで置換された、炭素数２〜１２のアルキニル基、
が挙げられる。
【００５０】
上述した１）の、「少なくとも一つの炭素数６〜３０の芳香族炭化水素環を有する、炭素数６〜４０の炭化水素環基」における芳香族炭化水素環の具体例としては、Ａｘが有する芳香族炭化水素環の具体例として列記したものと同じものが挙げられる。そして、上述した１）の炭化水素環基としては、例えば、炭素数６〜３０の芳香族炭化水素環基（フェニル基、ナフチル基、アントラセニル基、フェナントレニル基、ピレニル基、およびフルオレニル基等）、インダニル基、１，２，３，４−テトラヒドロナフチル基、並びに、１，４−ジヒドロナフチル基が挙げられる。
【００５１】
上述した２）の、「炭素数６〜３０の芳香族炭化水素環および炭素数２〜３０の芳香族複素環からなる群から選ばれる少なくとも一つの芳香環を有する、炭素数２〜４０の複素環基」における芳香族炭化水素環および芳香族複素環の具体例としては、Ａｘが有する芳香族炭化水素環および芳香族複素環の具体例として列記したものと同じものが挙げられる。そして、上述した２）の複素環基としては、例えば、炭素数２〜３０の芳香族複素環基（フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジニル基、チアゾロピリダジニル基、チアゾロピリミジニル基、チエニル基、トリアジニル基、トリアゾリル基、ナフチリジニル基、ピラジニル基、ピラゾリル基、ピラノンニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサゾリル基、ベンゾチアジアゾリル基、ベンゾチアゾリル基、ベンゾチオフェニル基、ベンゾトリアジニル基、ベンゾトリアゾリル基、ベンゾピラゾリル基、ペンゾピラノンニル基、ジヒドロピラニル基、テトラヒドロピラニル基、ジヒドロフラニル基、およびテトラヒドロフラニル基等）、２，３−ジヒドロインドーリル基、９，１０−ジヒドロアクリジニル基、１，２，３，４−テトラヒドロキノリル基が挙げられる。
【００５２】
上述した３）の、「炭素数６〜３０の芳香族炭化水素環基および炭素数２〜３０の芳香族複素環基の少なくとも１つで置換された、炭素数１〜１２のアルキル基」における炭素数１〜１２のアルキル基の具体例としては、メチル基、エチル基、プロピル基、イソプロピル基などが挙げられる。そして、上述した３）における炭素数６〜３０の芳香族炭化水素環基および炭素数２〜３０の芳香族複素環基の具体例としては、上述した１）および２）において、炭素数６〜３０の芳香族炭化水素環基および炭素数２〜３０の芳香族複素環基の具体例として列記したものと同じものが挙げられる。
【００５３】
上述した４）の、「炭素数６〜３０の芳香族炭化水素環基および炭素数２〜３０の芳香族複素環基の少なくとも１つで置換された、炭素数２〜１２のアルケニル基」における炭素数２〜１２のアルケニル基の具体例としては、ビニル基、アリル基などが挙げられる。そして、上述した４）における炭素数６〜３０の芳香族炭化水素環基および炭素数２〜３０の芳香族複素環基の具体例としては、上述した１）および２）において、炭素数６〜３０の芳香族炭化水素環基および炭素数２〜３０の芳香族複素環基の具体例として列記したものと同じものが挙げられる。
【００５４】
上述した５）の、「炭素数６〜３０の芳香族炭化水素環基および炭素数２〜３０の芳香族複素環基の少なくとも１つで置換された、炭素数２〜１２のアルキニル基」における炭素数２〜１２のアルキニル基の具体例としては、エチニル基、プロピニル基などが挙げられる。そして、上述した５）における炭素数６〜３０の芳香族炭化水素環基および炭素数２〜３０の芳香族複素環基の具体例としては、上述した１）および２）において、炭素数６〜３０の芳香族炭化水素環基および炭素数２〜３０の芳香族複素環基の具体例として列記したものと同じものが挙げられる。
【００５５】
なお、上記１）〜５）において列挙した有機基は、１または複数の置換基を有していてもよい。複数の置換基を有する場合は、複数の置換基は互いに同一でも相異なっていてもよい。
【００５６】
かかる置換基としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒ２；−Ｃ（＝Ｏ）−ＯＲ２；−ＳＯ２Ｒ３；等が挙げられる。ここでＲ２、Ｒ３は、前記と同じ意味を表す。
これらの中でも、上記１）〜５）において列挙した有機基が有する置換基としては、ハロゲン原子、シアノ基、炭素数１〜６のアルキル基、および、炭素数１〜６のアルコキシ基から選ばれる少なくとも１つの置換基が好ましい。
【００５７】
Ａｘとしての、炭素数６〜３０の芳香族炭化水素環および炭素数２〜３０の芳香族複素環からなる群から選ばれる少なくとも一つの芳香環を有する有機基の好ましい具体例を以下に示す。但し、本発明は以下に示すものに限定されるものではない。なお、下記式中、「−」は環の任意の位置からのびるＮ原子（即ち、式（Ｉ）においてＡｘと結合するＮ原子）との結合手を表す。
【００５８】
１）少なくとも一つの炭素数６〜３０の芳香族炭化水素環を有する、炭素数６〜４０の炭化水素環基
【化１２】
2018058998.tif 000013
【００５９】
特に、炭素数６〜３０の芳香族炭化水素環基としては、以下のものが挙げられる。
【化１３】
2018058998.tif 000014
【００６０】
２）炭素数６〜３０の芳香族炭化水素環および炭素数２〜３０の芳香族複素環からなる群から選ばれる少なくとも一つの芳香環を有する、炭素数２〜４０の複素環基
【化１４】
2018058998.tif 000015
〔各式中、Ｘは、炭素原子、−ＮＲｚ−、酸素原子、硫黄原子、−ＳＯ−または−ＳＯ２−を表し、
ＹおよびＺは、それぞれ独立して−ＮＲｚ−、酸素原子、硫黄原子、−ＳＯ−または−ＳＯ２−を表し、
Ｅは、−ＮＲｚ−、酸素原子または硫黄原子を表す。
ここで、Ｒｚは、水素原子、または、メチル基、エチル基、プロピル基等の炭素数１〜６のアルキル基を表す。（但し、各式中において酸素原子、硫黄原子、−ＳＯ−、−ＳＯ２−は、それぞれ隣接しないものとする。）〕
【００６１】
特に、炭素数２〜３０の芳香族複素環基としては、以下のものが挙げられる。
【化１５】
2018058998.tif 000016
〔各式中、Ｅ、ＸおよびＹは前記と同じ意味を表す。〕
【００６２】
３）炭素数６〜３０の芳香族炭化水素環基および炭素数２〜３０の芳香族複素環基の少なくとも一つで置換された、炭素数１〜１２のアルキル基
【化１６】
2018058998.tif 000017
【００６３】
４）炭素数６〜３０の芳香族炭化水素環基および炭素数２〜３０の芳香族複素環基の少なくとも一つで置換された、炭素数２〜１２のアルケニル基
【化１７】
2018058998.tif 000018
【００６４】
５）芳香族炭化水素環及び芳香族複素環からなる群から選ばれる少なくとも一つで置換された、炭素数２〜１２のアルキニル基
【化１８】
2018058998.tif 000019
【００６５】
なお、上述したＡｘの好ましい具体例が有する環は、１または複数の置換基を有していてもよい。そして、複数の置換基を有する場合は、複数の置換基は互いに同一でも相異なっていてもよい。かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の炭素数１〜６のハロゲン化アルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒ２；−Ｃ（＝Ｏ）−ＯＲ２；−ＳＯ２Ｒ３；等が挙げられる。
ここで、Ｒ２およびＲ３は前記と同じ意味を表す。これらの中でも、Ａｘが有する上記環が有する置換基としては、ハロゲン原子、シアノ基、炭素数１〜６のアルキル基、および、炭素数１〜６のアルコキシ基が好ましい。
【００６６】
上述した中でも、Ａｘは、炭素数６〜３０の芳香族炭化水素環基、炭素数２〜３０の芳香族複素環基、又は下記に示す基であることが好ましい。
【化１９】
2018058998.tif 000020
そして、Ａｘは、炭素数６〜２０の芳香族炭化水素環基、又は、炭素数４〜２０の芳香族複素環基であることがより好ましく、下記に示すいずれかの基であることが一層好ましい。但し、Ａｘは以下に示すものに限定されるものではない。
【００６７】
【化２０】
2018058998.tif 000021
〔各式中、Ｙは前記と同じ意味を表す。〕
【００６８】
なお、前述した通り、上記の環は１または複数の置換基を有していてもよい。複数の置換基を有する場合は、複数の置換基は互いに同一でも相異なっていてもよい。かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基、ペンタフルオロエチル基等の炭素数１〜６のハロゲン化アルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−Ｃ（＝Ｏ）−Ｒ２；−Ｃ（＝Ｏ）−ＯＲ２；−ＳＯ２Ｒ３；等が挙げられる。
ここで、Ｒ２およびＲ３は前記と同じ意味を表す。
これらの中でも、上記環が有する置換基としてはハロゲン原子、シアノ基、炭素数１〜６のアルキル基、および、炭素数１〜６のアルコキシ基が好ましい。
【００６９】
そして、Ａｘとしては、下記式（ＩＶ）で表される基が特に好ましい。
【化２１】
2018058998.tif 000022
【００７０】
ここで、上記式（ＩＶ）中、ＲＸは、水素原子；フッ素原子、塩素原子、臭素原子等のハロゲン原子；メチル基、エチル基、プロピル基等の炭素数１〜６のアルキル基；シアノ基；ニトロ基；トリフルオロメチル基、ペンタフルオロエチル基等の炭素数１〜６のフルオロアルキル基；メトキシ基、エトキシ基、イソプロポキシ基等の炭素数１〜６のアルコキシ基；−ＯＣＦ３；または、−Ｃ（＝Ｏ）−Ｏ−Ｒ２を表し、Ｒ２は、前記した通り、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表す。
なお、複数のＲＸ同士は、すべて同一であっても、相異なっていてもよく、環を構成する任意のＣ−ＲＸは、窒素原子に置き換えられていてもよい。
【００７１】
ここで、上記式（ＩＶ）で表される基のＣ−ＲＸが窒素原子に置き換えられた基の具体例を下記に示す。但し、Ｃ−ＲＸが窒素原子に置き換えられた基はこれらに限定されるものではない。
【化２２】
2018058998.tif 000023
〔各式中、ＲＸは、前記と同じ意味を表す。〕
【００７２】
これらの中でも、Ａｘとしては、上記式（ＩＶ）で表される基のＲＸがすべて水素原子であるものが好ましい。
【００７３】
上述した式（Ｉ）のＡｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ１１、−ＳＯ２−Ｒ１２、−ＣＳ−ＮＨ−Ｒ１３、置換基を有していてもよい炭素数６〜３０の芳香族炭化水素環基、または、置換基を有していてもよい炭素数２〜３０の芳香族複素環基である。
【００７４】
ここで、Ｒ１１は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基である。Ｒ１２は、炭素数１〜６のアルキル基、または、置換基を有していてもよい炭素数６〜２０の芳香族炭化水素環基である。Ｒ１３は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基である。
【００７５】
Ｒ１１の、置換基を有していてもよい炭素数１〜２０のアルキル基の炭素数１〜２０のアルキル基およびその置換基、置換基を有していてもよい炭素数２〜２０のアルケニル基の炭素数２〜２０のアルケニル基およびその置換基、置換基を有していてもよい炭素数３〜１２のシクロアルキル基の炭素数３〜１２のシクロアルキル基およびその置換基、並びに、置換基を有していてもよい炭素数５〜１２の芳香族炭化水素環基の炭素数５〜１２の芳香族炭化水素環基およびその置換基としては、上述したＲ２の炭素数１〜２０のアルキル基およびその置換基、炭素数２〜２０のアルケニル基およびその置換基、炭素数３〜１２のシクロアルキル基およびその置換基、並びに、炭素数５〜１２の芳香族炭化水素環基およびその置換基の具体例として列記したものと同じものが挙げられる。
【００７６】
Ｒ１２の、炭素数１〜６のアルキル基としては、メチル基、エチル基、ｎ−プロピル基、イソプロピル基等が挙げられる。また、Ｒ１２の、置換基を有していてもよい炭素数６〜２０の芳香族炭化水素環基の炭素数６〜２０の芳香族炭化水素環基としては、フェニル基、４−メチルフェニル基、４−メトキシフェニル基等が挙げられる。
【００７７】
Ｒ１３の、置換基を有していてもよい炭素数１〜２０のアルキル基の炭素数１〜２０のアルキル基およびその置換基、置換基を有していてもよい炭素数２〜２０のアルケニル基の炭素数２〜２０のアルケニル基およびその置換基、並びに、置換基を有していてもよい炭素数３〜１２のシクロアルキル基の炭素数３〜１２のシクロアルキル基およびその置換基としては、上述したＲ２の炭素数１〜２０のアルキル基およびその置換基、炭素数２〜２０のアルケニル基およびその置換基、並びに、炭素数３〜１２のシクロアルキル基およびその置換基の具体例として列記したものと同じものが挙げられる。また、Ｒ１３の、置換基を有していてもよい炭素数５〜２０の芳香族炭化水素環基としては、フェニル基、１−ナフチル基、２−ナフチル基等が挙げられ、置換基を有していてもよい炭素数５〜２０の芳香族複素環基としては、ピリジニル基、キノリル基等が挙げられる。
【００７８】
Ａｙの、置換基を有していてもよい炭素数１〜２０のアルキル基の炭素数１〜２０のアルキル基およびその置換基、置換基を有していてもよい炭素数２〜２０のアルケニル基の炭素数２〜２０のアルケニル基およびその置換基、並びに、置換基を有していてもよい炭素数３〜１２のシクロアルキル基の炭素数３〜１２のシクロアルキル基およびその置換基は、上述したＲ２の炭素数１〜２０のアルキル基およびその置換基、炭素数２〜２０のアルケニル基およびその置換基、並びに、炭素数３〜１２のシクロアルキル基およびその置換基の具体例として列記したものと同じものが挙げられる。Ａｙの、置換基を有していてもよい炭素数１〜２０のアルキル基、置換基を有していてもよい炭素数２〜２０のアルケニル基、並びに、置換基を有していてもよい炭素数３〜１２のシクロアルキル基は、上述した置換基を複数有していてもよく、複数の置換基を有する場合は、複数の置換基は互いに同一でも相異なっていてもよい。
【００７９】
Ａｙの、置換基を有していてもよい炭素数２〜２０のアルキニル基の炭素数２〜２０のアルキニル基としては、エチニル基、プロピニル基、２−プロピニル基（プロパルギル基）、ブチニル基、２−ブチニル基、３−ブチニル基、ペンチニル基、２−ペンチニル基、ヘキシニル基、５−ヘキシニル基、ヘプチニル基、オクチニル基、２−オクチニル基、ノナニル基、デカニル基、７−デカニル基等が挙げられる。
そして、置換基を有していてもよい炭素数２〜２０のアルキニル基の置換基としては、フッ素原子、塩素原子等のハロゲン原子；シアノ基；ジメチルアミノ基等の炭素数１〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアキル基；ベンゾフリル基；ベンゾピラニル基；ベンゾジオキソリル基；ベンゾジオキサニル基；−Ｃ（＝Ｏ）−Ｒ２；−Ｃ（＝Ｏ）−ＯＲ２；−ＳＯ２Ｒ３；−ＳＲ２；−ＳＲ２で置換された炭素数１〜１２のアルコキシ基；水酸基；等が挙げられる。ここで、Ｒ２およびＲ３は、前記と同じ意味を表す。
なお、Ａｙの炭素数２〜２０のアルキニル基は、上述した置換基を複数有していてもよく、複数の置換基を有する場合は、複数の置換基は互いに同一でも相異なっていてもよい。
【００８０】
また、Ａｙの、炭素数６〜３０の芳香族炭化水素環基および炭素数２〜３０の芳香族複素環基、並びに、それらの置換基としては、それぞれＡｘの炭素数６〜３０の芳香族炭化水素環基および炭素数２〜３０の芳香族複素環基、並びに、それらの置換基として列記したものと同じものが挙げられる。ここで、Ａｙの上記芳香族炭化水素環基の炭素数は、６〜２０であることが好ましく、６〜１８であることがより好ましく、６〜１２であることがさらに好ましい。また、Ａｙの上記芳香族複素環基の炭素数は、２〜２０であることが好ましく、２〜１８であることがより好ましい。なお、Ａｙの炭素数６〜３０の芳香族炭化水素環基および炭素数２〜３０の芳香族複素環基は、上述した置換基を複数有していてもよく、複数の置換基を有する場合は、複数の置換基は互いに同一でも相異なっていてもよい。
【００８１】
上述した中でも、Ａｙとしては、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、置換基を有していてもよい炭素数６〜１８の芳香族炭化水素環基、置換基を有していてもよい炭素数２〜１８の芳香族複素環基が好ましく、水素原子、置換基を有していてもよい炭素数１〜１８のアルキル基、置換基を有していてもよい炭素数２〜１８のアルケニル基、置換基を有していてもよい炭素数２〜１８のアルキニル基、置換基を有していてもよい炭素数５〜１０のシクロアルキル基、炭素数６〜１２の芳香族炭化水素環基がより好ましい。
【００８２】
上述した式（Ｉ）中、Ｑは、水素原子または炭素数１〜６のアルキル基を表す。ここで、Ｑの炭素数１〜６のアルキル基としては、メチル基、エチル基、ｎ−プロピル基、イソプロピル等が挙げられる。
【００８３】
上述した式（Ｉ）中、Ｚ１１およびＺ１２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２１−Ｃ（＝Ｏ）−、−Ｃ（＝Ｏ）−ＮＲ２１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−である。なお、Ｒ２１は、水素原子または炭素数１〜６のアルキル基である。中でも、Ｚ１１は、−Ｃ（＝Ｏ）−Ｏ−であることが好ましく、Ｚ１２は、−Ｏ−Ｃ（＝Ｏ）−であることが好ましい。
【００８４】
上述した式（Ｉ）中、Ａ１１およびＡ１２は、それぞれ独立して、置換基を有していてもよい環状脂肪族基、または、置換基を有していてもよい芳香族基である。中でも、Ａ１１およびＡ１２は、置換基を有していてもよい環状脂肪族基であることが好ましい。
【００８５】
なお、置換基を有していてもよい環状脂肪族基としては、置換基を有していてもよい炭素数５〜２０の環状脂肪族基が好ましい。
Ａ１１およびＡ１２の環状脂肪族基の具体例としては、シクロペンタン−１，３−ジイル、シクロヘキサン−１，４−ジイル、１，４−シクロヘプタン−１，４−ジイル、シクロオクタン−１，５−ジイル等の炭素数５〜２０のシクロアルカンジイル基；デカヒドロナフタレン−１，５−ジイル、デカヒドロナフタレン−２，６−ジイル等の炭素数５〜２０のビシクロアルカンジイル基等が挙げられる。中でも、トランス体構造のものが好ましい。
【００８６】
また、置換基を有していてもよい芳香族基としては、置換基を有していてもよい炭素数２〜２０の芳香族基が好ましい。
Ａ１１およびＡ１２の芳香族基の具体例としては、１，４−フェニレン基、１，４−ナフチレン基、１，５−ナフチレン基、２，６−ナフチレン基、４，４’−ビフェニレン基等の、炭素数６〜２０の芳香族炭化水素環基；フラン−２，５−ジイル、チオフェン−２，５−ジイル、ピリジン−２，５−ジイル、ピラジン−２，５−ジイル等の、炭素数２〜２０の芳香族複素環基；等が挙げられる。
【００８７】
更に、Ａ１１およびＡ１２の環状脂肪族基および芳香族基の置換基としては、例えば、フッ素原子、塩素原子、臭素原子等のハロゲン原子；メチル基、エチル基等の炭素数１〜６のアルキル基；メトキシ基、イソプロポキシ基等の炭素数１〜５のアルコキシ基；ニトロ基；シアノ基；等が挙げられる。前記環状脂肪族基および芳香族基は、上述した置換基から選ばれる少なくとも１つの置換基を有していてもよい。なお、置換基を複数有する場合は、各置換基は同一でも相異なっていてもよい。
【００８８】
上述した式（Ｉ）中、ａおよび／またはｂが１の場合、Ｙ１１およびＹ１２は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ３１−Ｃ（＝Ｏ）−、−Ｃ（＝Ｏ）−ＮＲ３１−、−Ｏ−Ｃ（＝Ｏ）−Ｏ−、−ＮＲ３１−Ｃ（＝Ｏ）−Ｏ−、−Ｏ−Ｃ（＝Ｏ）−ＮＲ３１−、または、−ＮＲ３１−Ｃ（＝Ｏ）−ＮＲ３２−である。ここで、Ｒ３１およびＲ３２は、それぞれ独立して、水素原子または炭素数１〜６のアルキル基である。中でも、Ｙ１１およびＹ１２は、それぞれ独立して、−Ｏ−、−Ｃ（＝Ｏ）−Ｏ−、または、−Ｏ−Ｃ（＝Ｏ）−であることが好ましい。
なお、前記Ｒ３１およびＲ３２の炭素数１〜６のアルキル基としては、例えばメチル基、エチル基、ｎ−プロピル基、イソプロピル基等が挙げられる。
【００８９】
また、ａおよび／またはｂが１の場合、Ｂ１１およびＢ１２は、それぞれ独立して、置換基を有していてもよい環状脂肪族基、または、置換基を有していてもよい芳香族基である。中でも、Ｂ１１およびＢ１２は置換基を有していてもよい芳香族基であることが好ましい。
【００９０】
ここで、置換基を有していてもよい環状脂肪族基としては、置換基を有していてもよい炭素数５〜２０の環状脂肪族基が好ましい。
Ｂ１１およびＢ１２の環状脂肪族基の具体例としては、前記式（Ｉ）のＡ１１およびＡ１２の環状脂肪族基として例示したものと同じものが挙げられる。
【００９１】
また、置換基を有していてもよい芳香族基としては、置換基を有していてもよい炭素数２〜２０の芳香族基が好ましい。
Ｂ１１およびＢ１２の芳香族基の具体例としては、前記式（Ｉ）のＡ１１およびＡ１２の芳香族基として例示したものと同じものが挙げられる。
【００９２】
更に、Ｂ１１およびＢ１２の環状脂肪族基および芳香族基の置換基としては、前記式（Ｉ）のＡ１１およびＡ１２の環状脂肪族基および芳香族基の置換基として例示したものと同じものが挙げられる。
【００９３】
上述した式（Ｉ）中、Ｙ１３およびＹ１４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ３１−Ｃ（＝Ｏ）−、−Ｃ（＝Ｏ）−ＮＲ３１−、−Ｏ−Ｃ（＝Ｏ）−Ｏ−、−ＮＲ３１−Ｃ（＝Ｏ）−Ｏ−、−Ｏ−Ｃ（＝Ｏ）−ＮＲ３１−、または、−ＮＲ３１−Ｃ（＝Ｏ）−ＮＲ３２−であり、ここで、Ｒ３１およびＲ３２は、それぞれ独立して、水素原子または炭素数１〜６のアルキル基である。中でも、Ｙ１３およびＹ１４は、それぞれ独立して、−Ｏ−、−Ｃ（＝Ｏ）−Ｏ−、または、−Ｏ−Ｃ（＝Ｏ）−であることが好ましい。
なお、Ｒ３１およびＲ３２の炭素数１〜６のアルキル基としては、例えばメチル基、エチル基、ｎ−プロピル基、イソプロピル基等が挙げられる。
【００９４】
上述した式（Ｉ）中、Ｌ１およびＬ２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基である。ここで、Ｌ１およびＬ２の有機基に含まれる水素原子は、炭素数１〜５のアルキル基、炭素数１〜５のアルコキシ基、およびハロゲン原子からなる群から選ばれる少なくとも１つの置換基により置換されていてもよい。なお、「炭素数１〜２０のアルキレン基に含まれるメチレン基（−ＣＨ２−）の少なくとも一つが−Ｏ−または−Ｃ（＝Ｏ）−に置換された基」において、−Ｏ−は、アルキレン基中の連続したメチレン基を置換しない（すなわち、−Ｏ−Ｏ−の構造を形成しない）ことが好ましく、−Ｃ（＝Ｏ）−は、アルキレン基中の連続したメチレン基を置換しない（すなわち、−Ｃ（＝Ｏ）−Ｃ（＝Ｏ）−の構造を形成しない）ことが好ましい。
【００９５】
ここで、Ｌ１およびＬ２の有機基としては、フッ素原子で置換されていてもよい炭素数１〜２０のアルキレン基、または、フッ素原子で置換されていてもよい−（ＣＨ２）ｊ−Ｃ（＝Ｏ）−Ｏ−（ＣＨ２）ｋ−で表される基（式中、ｊ、ｋはそれぞれ２〜１２の整数を表し、好ましくは２〜８の整数を表す。）が好ましく、フッ素原子で置換されていてもよい炭素数２〜１２のアルキレン基がより好ましく、無置換の炭素数２〜１２のアルキレン基が更に好ましく、−（ＣＨ２）ｌ−で表される基（式中、ｌは２〜１２の整数を表し、好ましくは２〜８の整数を表す。）が特に好ましい。
【００９６】
上述した式（Ｉ）中、Ｐ１およびＰ２の一方は、水素原子または重合性基であり、Ｐ１およびＰ２の他方は、重合性基である必要がある。Ｐ１およびＰ２の双方が重合性基であることが好ましい。
ここで、Ｐ１およびＰ２の重合性基としては、例えば、アクリロイルオキシ基およびメタクリロイルオキシ基等のＣＨ２＝ＣＲｐ−Ｃ（＝Ｏ）−Ｏ−で表される基（Ｒｐは、水素原子、メチル基、または塩素原子を表す。）、ビニル基、ｐ−スチルベン基、アクリロイル基、メタクリロイル基、カルボキシル基、メチルカルボニル基、水酸基、アミド基、炭素数１〜４のアルキルアミノ基、アミノ基、エポキシ基、オキセタニル基、アルデヒド基、イソシアネート基又はチオイソシアネート基などが例示される。中でも、ＣＨ２＝ＣＲｐ−Ｃ（＝Ｏ）−Ｏ−で表される基が好ましく、ＣＨ２＝ＣＨ−Ｃ（＝Ｏ）−Ｏ−（アクリロイルオキシ基）、ＣＨ２＝Ｃ（ＣＨ３）−Ｃ（＝Ｏ）−Ｏ−（メタクリロイルオキシ基）がより好ましく、アクリロイルオキシ基がさらに好ましい。なお、重合性化合物（Ｉ）中に２つのＲｐが存在する場合、それらは同一でも異なっていてもよい。
【００９７】
なお、逆波長分散性に優れる光学フィルム等を得る観点からは、重合性化合物（Ｉ）は、Ａｒ１を中心として左右が概ね対称な構造を有することが好ましい。具体的には、重合性化合物（Ｉ）では、Ｐ１−Ｌ１−Ｙ１３−［Ｂ１１−Ｙ１１］ａ−Ａ１１−Ｚ１１−（＊）と、（＊）−Ｚ１２−Ａ１２−［Ｙ１２−Ｂ１２］ｂ−Ｙ１４−Ｌ２−Ｐ２とがＡｒ１に結合する側（＊）を対称中心とした対称構造を有することが好ましい。
なお、「（＊）を対称中心とした対称構造を有する」とは、例えば、−Ｃ（＝Ｏ）−Ｏ−（＊）と（＊）−Ｏ−Ｃ（＝Ｏ）−や、−Ｏ−（＊）と（＊）−Ｏ−や、−Ｏ−Ｃ（＝Ｏ）−（＊）と（＊）−Ｃ（＝Ｏ）−Ｏ−などの構造を有することを意味する。
【００９８】
上記重合性化合物（Ｉ）は、既知の合成反応を組み合わせて合成することができる。即ち、様々な文献（例えば、ＭＡＲＣＨ’Ｓ  ＡＤＶＡＮＣＥＤ  ＯＲＧＡＮＩＣ  ＣＨＥＭＩＳＴＲＹ（ＷＩＬＥＹ）、サンドラー・カロ「官能基別有機化合物合成法」稲本直樹共訳（廣川書店））、国際公開第２０１４／０１０３２５号に記載の方法を参照して合成できる。
【００９９】
（１−２）重合性化合物（ＩＩ）
重合性化合物（ＩＩ）は、下記式（ＩＩ）で示される。
【化２３】
2018058998.tif 000024
【０１００】
ここで、式（ＩＩ）中、ｃおよびｄは、それぞれ独立して、０また１であり、１が好ましい。
【０１０１】
そして、式（ＩＩ）中、Ａｒ２は、下記式（ＩＩＩ−１）〜式（ＩＩＩ−４）で示される基の何れかである。
【化２４】
2018058998.tif 000025
【０１０２】
式（ＩＩＩ−１）〜式（ＩＩＩ−４）中、Ｒａは、それぞれ独立して、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または、炭素数２〜１２のＮ，Ｎ−ジアルキルスルファモイル基である。式（ＩＩＩ−１）〜式（ＩＩＩ−４）のそれぞれにおいて、Ｒａが複数存在する場合、これらの置換基は同一であっても、相異なっていてもよい。
【０１０３】
Ｒａのハロゲン原子としては、フッ素原子、塩素原子、臭素原子、ヨウ素原子等が挙げられ、フッ素原子、塩素原子、臭素原子が好ましい。
【０１０４】
Ｒａの炭素数１〜６のアルキル基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等が挙げられ、炭素数１〜４のアルキル基が好ましく、炭素数１〜２のアルキル基がより好ましく、メチル基が特に好ましい。
【０１０５】
Ｒａの炭素数１〜６のアルキルスルフィニル基としては、メチルスルフィニル基、エチルスルフィニル基、プロピルスルフィニル基、イソプロピルスルフィニル基、ブチルスルフィニル基、イソブチルスルフィニル基、ｓｅｃ−ブチルスルフィニル基、ｔｅｒｔ−ブチルスルフィニル基、ペンチルスルフィニル基、ヘキシル基スルフィニル等が挙げられ、炭素数１〜４のアルキルスルフィニル基が好ましく、炭素数１〜２のアルキルスルフィニル基がより好ましく、メチルスルフィニル基が特に好ましい。
【０１０６】
Ｒａの炭素数１〜６のアルキルスルホニル基としては、メチルスルホニル基、エチルスルホニル基、プロピルスルホニル基、イソプロピルスルホニル基、ブチルスルホニル基、イソブチルスルホニル基、ｓｅｃ−ブチルスルホニル基、ｔｅｒｔ−ブチルスルホニル基、ペンチルスルホニル基、ヘキシルスルホニル基等が挙げられ、炭素数１〜４のアルキルスルホニル基が好ましく、炭素数１〜２のアルキルスルホニル基がより好ましく、メチルスルホニル基が特に好ましい。
【０１０７】
Ｒａの炭素数１〜６のフルオロアルキル基としては、フルオロメチル基、トリフルオロメチル基、フルオロエチル基、ペンタフルオロエチル基、ヘプタフルオロプロピル基、ノナフルオロブチル基等が挙げられ、炭素数１〜４のフルオロアルキル基が好ましく、炭素数１〜２のフルオロアルキル基がより好ましく、トリフルオロメチル基が特に好ましい。
【０１０８】
Ｒａの炭素数１〜６のアルコキシ基としては、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基等が挙げられ、炭素数１〜４のアルコキシ基が好ましく、炭素数１〜２のアルコキシ基がより好ましく、メトキシ基が特に好ましい。
【０１０９】
Ｒａの炭素数１〜６のアルキルチオ基としては、メチルチオ基、エチルチオ基、プロピルチオ基、イソプロピルチオ基、ブチルチオ基、イソブチルチオ基、ｓｅｃ−ブチルチオ基、ｔｅｒｔ−ブチルチオ基、ペンチルチオ基、ヘキシルチオ基等が挙げられ、炭素数１〜４のアルキルチオ基が好ましく、炭素数１〜２のアルキルチオ基がより好ましく、メチルチオ基が特に好ましい。
【０１１０】
Ｒａの炭素数１〜６のＮ−アルキルアミノ基としては、Ｎ−メチルアミノ基、Ｎ−エチルアミノ基、Ｎ−プロピルアミノ基、Ｎ−イソプロピルアミノ基、Ｎ−ブチルアミノ基、Ｎ−イソブチルアミノ基、Ｎ−ｓｅｃ−ブチルアミノ基、Ｎ−ｔｅｒｔ−ブチルアミノ基、Ｎ−ペンチルアミノ基、Ｎ−ヘキシルアミノ基等が挙げられ、炭素数１〜４のＮ−アルキルアミノ基が好ましく、炭素数１〜２のＮ−アルキルアミノ基がより好ましく、Ｎ−メチルアミノ基が特に好ましい。
【０１１１】
Ｒａの炭素数２〜１２のＮ，Ｎ−ジアルキルアミノ基としては、Ｎ，Ｎ−ジメチルアミノ基、Ｎ−メチル−Ｎ−エチルアミノ基、Ｎ，Ｎ−ジエチルアミノ基、Ｎ，Ｎ−ジプロピルアミノ基、Ｎ，Ｎ−ジイソプロピルアミノ基、Ｎ，Ｎ−ジブチルアミノ基、Ｎ，Ｎ−ジイソブチルアミノ基、Ｎ，Ｎ−ジペンチルアミノ基、Ｎ，Ｎ−ジヘキシルアミノ基等が挙げられ、炭素数２〜８のＮ，Ｎ−ジアルキルアミノ基が好ましく、炭素数２〜４のＮ，Ｎ−ジアルキルアミノ基がより好ましく、Ｎ，Ｎ−ジメチルアミノ基が特に好ましい。
【０１１２】
Ｒａの炭素数１〜６のＮ−アルキルスルファモイル基としては、Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−ヘキシルスルファモイル基等が挙げられ、炭素数１〜４のＮ−アルキルスルファモイル基が好ましく、炭素数１〜２のＮ−アルキルスルファモイル基がより好ましく、Ｎ−メチルスルファモイル基が特に好ましい。
【０１１３】
Ｒａの炭素数２〜１２のＮ，Ｎ−ジアルキルスルファモイル基としては、Ｎ，Ｎ−ジメチルスルファモイル基、Ｎ−メチル−Ｎ−エチルスルファモイル基、Ｎ，Ｎ−ジエチルスルファモイル基、Ｎ，Ｎ−ジプロピルスルファモイル基、Ｎ，Ｎ−ジイソプロピルスルファモイル基、Ｎ，Ｎ−ジブチルスルファモイル基、Ｎ，Ｎ−ジイソブチルスルファモイル基、Ｎ，Ｎ−ジペンチルスルファモイル基、Ｎ，Ｎ−ジヘキシルスルファモイル基等が挙げられ、炭素数２〜８のＮ，Ｎ−ジアルキルスルファモイル基が好ましく、炭素数２〜４のＮ，Ｎ−ジアルキルスルファモイル基がより好ましく、Ｎ，Ｎ−ジメチルスルファモイル基が特に好ましい。
【０１１４】
そして、Ｒａは、ハロゲン原子、メチル基、シアノ基、ニトロ基、カルボキシル基、メチルスルホニル基、トリフルオロメチル基、メトキシ基、メチルチオ基、Ｎ−メチルアミノ基、Ｎ，Ｎ−ジメチルアミノ基、Ｎ−メチルスルファモイル基またはＮ，Ｎ−ジメチルスルファモイル基であることが好ましい。
【０１１５】
式（ＩＩＩ−１）〜式（ＩＩＩ−４）中、Ｄ１およびＤ２は、それぞれ独立して、−ＣＲ４１Ｒ４２−、−Ｓ−、−ＮＲ４１−、−Ｃ（＝Ｏ）−、または、−Ｏ−である。ここで、Ｒ４１およびＲ４２は、それぞれ独立して、水素原子または炭素数１〜４のアルキル基である。ここで、式（ＩＩＩ−２）で表される基において、２つ存在するＤ１は、同一であっても、相異なっていてもよい。Ｒ４１およびＲ４２における炭素数１〜４のアルキル基としては、メチル基、エチル基、ｎ−プロピル基、イソプロピル基、ブチル基、イソブチル基、ｔｅｒｔ−ブチル基等が挙げられ、炭素数１〜２のアルキル基が好ましく、メチル基がより好ましい。
【０１１６】
そして、Ｄ１は、−Ｓ−、−Ｃ（＝Ｏ）−、−ＮＨ−、−Ｎ（ＣＨ３）−であることが好ましく、Ｄ２は、−Ｓ−、−Ｃ（＝Ｏ）−であることが好ましい。
【０１１７】
式（ＩＩＩ−１）〜式（ＩＩＩ−４）中、ＡａおよびＡｂは、それぞれ独立して、置換されていてもよい芳香族炭化水素環基または芳香族複素環基である。ここで、式（ＩＩＩ−３）で表される基において、２つ存在するＡｂは、同一であっても、相異なっていてもよい。
【０１１８】
ＡａおよびＡｂにおける芳香族炭化水素環基としては、フェニル基、ナフチル基、アンスリル基、フェナンスリル基、ビフェニル基等の炭素数６〜２０の芳香族炭化水素環基が挙げられ、フェニル基、ナフチル基が好ましく、フェニル基がより好ましい。
ＡａおよびＡｂにおける芳香族複素環基としては、フリル基、ピロリル基、チエニル基、ピリジニル基、チアゾリル基、ベンゾチアゾリル基、ベンゾフリル基等の窒素原子、酸素原子、硫黄原子等のヘテロ原子を少なくとも一つ含み、炭素数４〜２０の芳香族複素環基が挙げられ、フリル基、ピロリル基、チエニル基、ピリジニル基、チアゾリル基、ベンゾフリル基が好ましい。
【０１１９】
ＡａおよびＡｂにおける芳香族炭化水素環基および芳香族複素環基は、一つ以上の置換基を有していてもよく、置換基としては、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、炭素数２〜１２のＮ，Ｎ−ジアルキルスルファモイル基等が挙げられる。中でも、ハロゲン原子、炭素数１〜２のアルキル基、シアノ基、ニトロ基、炭素数１〜２のアルキルスルホニル基、炭素数１〜２のフルオロアルキル基、炭素数１〜２のアルコキシ基、炭素数１〜２のアルキルチオ基、炭素数１〜２のＮ−アルキルアミノ基、炭素数２〜４のＮ，Ｎ−ジアルキルアミノ基、炭素数１〜２のアルキルスルファモイル基が好ましい。Ａａ及びＡｂのそれぞれにおいて、置換基が２以上存在する場合は、それらは同一であっても相異なっていてもよい。
【０１２０】
ＡａおよびＡｂの置換基のハロゲン原子、炭素数１〜６のアルキル基、炭素数１〜６のアルキルスルフィニル基、炭素数１〜６のアルキルスルホニル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、および炭素数２〜１２のＮ，Ｎ−ジアルキルスルファモイル基としては、Ｒａとして前記したものと同じのものが挙げられる。
【０１２１】
そして、ＡａおよびＡｂは、それぞれ独立して、以下の式（Ａ−１）〜式（Ａ−７）で表されるいずれかの基であることが好ましい。
【０１２２】
【化２５】
2018058998.tif 000026
【０１２３】
式（Ａ−１）〜式（Ａ−７）中、Ｚ２は、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または炭素数２〜１２のＮ，Ｎ−ジアルキルスルファモイル基を表す。
ａ１は、０〜５の整数、ａ２は、０〜４の整数、ｂ１は、０〜３の整数、ｂ２は、０〜２の整数を表し、Ｒは、水素原子又はメチル基を表す。
【０１２４】
Ｚ２のハロゲン原子、炭素数１〜６のアルキル基、炭素数１〜６のアルキルスルフィニル基、炭素数１〜６のアルキルスルホニル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、および炭素数２〜１２のＮ，Ｎ−ジアルキルスルファモイル基としては、Ｒａとして前記したものと同じのものが挙げられる。
そして、Ｚ２としては、ハロゲン原子、メチル基、シアノ基、ニトロ基、スルホン基、カルボキシル基、トリフルオロメチル基、メトキシ基、メチルチオ基、Ｎ，Ｎ−ジメチルアミノ基又はＮ−メチルアミノ基が好ましい。
【０１２５】
またＡａおよびＡｂは、それぞれ独立して、式（Ａ−１）、式（Ａ−３）又は（Ａ−４）で表される基であることが、重合性化合物（ＩＩ）の光学的な特性やコストの点で特に好ましい。
【０１２６】
上述した式（ＩＩＩ−１）〜式（ＩＩＩ−４）中、ｐは、０〜２の整数であり、０または１であることが好ましい。
【０１２７】
そして、上述した式（ＩＩ）中、Ａｒ２は、下記式（Ａｒ−１）〜（Ａｒ−４）で表される基のいずれかであることがより好ましい。
【０１２８】
【化２６】
2018058998.tif 000027
【０１２９】
式（Ａｒ−１）〜式（Ａｒ−４）中、Ｒａ、Ｄ１、Ｚ２、ｐ、ａ１、ａ２およびｂ１は、上記と同じ意味を表す。
【０１３０】
ここで、Ａｒ２の具体例を以下の式（ａｒ−１）〜式（ａｒ−９４）に示す。
【化２７】
2018058998.tif 000028
【０１３１】
【化２８】
2018058998.tif 000029
【０１３２】
【化２９】
2018058998.tif 000030
【０１３３】
【化３０】
2018058998.tif 000031
【０１３４】
【化３１】
2018058998.tif 000032
【０１３５】
【化３２】
2018058998.tif 000033
【０１３６】
【化３３】
2018058998.tif 000034
【０１３７】
【化３４】
2018058998.tif 000035
【０１３８】
【化３５】
2018058998.tif 000036
【０１３９】
【化３６】
2018058998.tif 000037
【０１４０】
【化３７】
2018058998.tif 000038
【０１４１】
上述した式（ＩＩ）中、Ｚ２１およびＺ２２は、それぞれ独立して、単結合、−Ｏ−ＣＨ２−、−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ５１−Ｃ（＝Ｏ）−、−Ｃ（＝Ｏ）−ＮＲ５１−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−である。Ｒ５１は、水素原子または炭素数１〜６のアルキル基である。中でも、Ｚ２１は、−Ｃ（＝Ｏ）−Ｏ−であることが好ましく、Ｚ２２は、−Ｏ−Ｃ（＝Ｏ）−であることが好ましい。
【０１４２】
上述した式（ＩＩ）中、Ａ２１およびＡ２２は、それぞれ独立して、置換基を有していてもよい環状脂肪族基、または、置換基を有していてもよい芳香族基である。中でも、Ａ２１およびＡ２２は、置換基を有していてもよい環状脂肪族基であることが好ましい。
【０１４３】
置換基を有していてもよい環状脂肪族基としては、置換基を有していてもよい炭素数５〜２０環状脂肪族基が好ましい。
Ａ２１およびＡ２２の環状脂肪族基の具体例としては、前記重合性化合物（Ｉ）のＡ１１およびＡ１２の環状脂肪族基として列挙したものと同じものが挙げられる。
【０１４４】
また、置換基を有していてもよい芳香族基としては、置換基を有していてもよい炭素数２〜２０の芳香族基が好ましい。
Ａ２１およびＡ２２の芳香族基の具体例としては、前記重合性化合物（Ｉ）のＡ１１およびＡ１２の芳香族基として例示したものと同じものが挙げられる。
【０１４５】
更に、Ａ２１およびＡ２２の環状脂肪族基および芳香族基の置換基としては、例えば、前記重合性化合物（Ｉ）のＡ１１およびＡ１２の環状脂肪族基および芳香族基の置換基として例示したものと同じものが挙げられる。置換基を複数有する場合は、これらの置換基は同一でも相異なっていてもよい。
【０１４６】
上述した式（ＩＩ）中、ｃおよび／またはｄが１の場合、Ｙ２１およびＹ２２は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ６１−Ｃ（＝Ｏ）−、−Ｃ（＝Ｏ）−ＮＲ６１−、−Ｏ−Ｃ（＝Ｏ）−Ｏ−、−ＮＲ６１−Ｃ（＝Ｏ）−Ｏ−、−Ｏ−Ｃ（＝Ｏ）−ＮＲ６１−、または、−ＮＲ６１−Ｃ（＝Ｏ）−ＮＲ６２−であり、ここで、Ｒ６１およびＲ６２は、それぞれ独立して、水素原子または炭素数１〜６のアルキル基である。中でも、Ｙ２１およびＹ２２は、それぞれ独立して、−Ｏ−、−Ｃ（＝Ｏ）−Ｏ−、または、−Ｏ−Ｃ（＝Ｏ）−であることが好ましい。
前記Ｒ６１およびＲ６２の炭素数１〜６のアルキル基としては、例えばメチル基、エチル基、プロピル基、イソプロピル基等が挙げられる。
【０１４７】
また、ｃおよび／またはｄが１の場合、Ｂ２１およびＢ２２は、それぞれ独立して、置換基を有していてもよい環状脂肪族基、または、置換基を有していてもよい芳香族基である。中でも、Ｂ２１およびＢ２２は置換基を有していてもよい芳香族基であることが好ましい。
【０１４８】
ここで、置換基を有していてもよい環状脂肪族基としては、置換基を有していてもよい炭素数５〜２０環状脂肪族基が好ましい。
Ｂ２１およびＢ２２の環状脂肪族基の具体例としては、前記重合性化合物（Ｉ）のＡ１１およびＡ１２の環状脂肪族基として例示したものと同じものが挙げられる。
【０１４９】
また、置換基を有していてもよい芳香族基としては、置換基を有していてもよい炭素数２〜２０の芳香族基が好ましい。
Ｂ２１およびＢ２２の芳香族基の具体例としては、前記重合性化合物（Ｉ）のＡ１１およびＡ１２の芳香族基として例示したものと同じものが挙げられる。
【０１５０】
更に、Ｂ２１およびＢ２２の環状脂肪族基および芳香族基の置換基としては、前記重合性化合物（Ｉ）のＡ１１およびＡ１２の環状脂肪族基および芳香族基の置換基として例示したものと同じものが挙げられる。
【０１５１】
上述した式（ＩＩ）中、Ｙ２３およびＹ２４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ６１−Ｃ（＝Ｏ）−、−Ｃ（＝Ｏ）−ＮＲ６１−、−Ｏ−Ｃ（＝Ｏ）−Ｏ−、−ＮＲ６１−Ｃ（＝Ｏ）−Ｏ−、−Ｏ−Ｃ（＝Ｏ）−ＮＲ６１−、または、−ＮＲ６１−Ｃ（＝Ｏ）−ＮＲ６２−であり、ここで、Ｒ６１およびＲ６２は、それぞれ独立して、水素原子または炭素数１〜６のアルキル基である。中でも、Ｙ２３およびＹ２４は、それぞれ独立して、−Ｏ−、−Ｃ（＝Ｏ）−Ｏ−、または、−Ｏ−Ｃ（＝Ｏ）−であることが好ましい。
なお、Ｒ６１およびＲ６２の炭素数１〜６のアルキル基としては、例えばメチル基、エチル基、ｎ−プロピル基、イソプロピル基等が挙げられる。
【０１５２】
上述した式（ＩＩ）中、Ｌ１１およびＬ１２は、それぞれ独立して、炭素数１〜２０のアルキレン基、および、炭素数１〜２０のアルキレン基に含まれるメチレン基（−ＣＨ２−）の少なくとも一つが−Ｏ−または−Ｃ（＝Ｏ）−に置換された基の何れかの有機基である。ここで、Ｌ１１およびＬ１２の有機基に含まれる水素原子は、炭素数１〜５のアルキル基、炭素数１〜５のアルコキシ基、およびハロゲン原子からなる群から選ばれる１つ以上の置換基により置換されていてもよい。「炭素数１〜２０のアルキレン基に含まれるメチレン基（−ＣＨ２−）の少なくとも一つが−Ｏ−または−Ｃ（＝Ｏ）−に置換された基」において、−Ｏ−は、アルキレン基中の連続したメチレン基を置換しない（すなわち、−Ｏ−Ｏ−の構造を形成しない）ことが好ましく、−Ｃ（＝Ｏ）−は、アルキレン基中の連続したメチレン基を置換しない（すなわち、−Ｃ（＝Ｏ）−Ｃ（＝Ｏ）−の構造を形成しない）ことが好ましい。
ここで、Ｌ１１およびＬ１２の有機基としては、置換基を有していてもよい炭素数１〜２０のアルキレン基が好ましく、置換基を有していてもよい炭素数２〜１２のアルキレン基がより好ましく、無置換の炭素数２〜１２のアルキレン基が更に好ましく、−（ＣＨ２）ｙ−で表される基（式中、ｙは２〜１２の整数を表し、好ましくは２〜８の整数を表す。）が特に好ましい。
【０１５３】
上述した式（ＩＩ）中、Ｐ３およびＰ４の一方は、水素原子または重合性基であり、Ｐ３およびＰ４の他方は、重合性基である。Ｐ３およびＰ４の双方が重合性基であることが好ましい。
ここで、Ｐ３およびＰ４の重合性基としては、前記重合性化合物（Ｉ）のＰ１およびＰ２の重合性基として例示したものと同じものが挙げられる。中でも、アクリロイルオキシ基、メタクリロイルオキシ基が好ましく、アクリロイルオキシ基がより好ましい。
【０１５４】
なお、逆波長分散性に優れる光学フィルム等を得る観点からは、化合物（ＩＩ）は、Ａｒ２を中心として左右が概ね対称な構造を有することが好ましい。具体的には、重合性化合物（ＩＩ）では、Ｐ３−Ｌ１１−Ｙ２３−［Ｂ２１−Ｙ２１］ｃ−Ａ２１−Ｚ２１−（＊）と、（＊）−Ｚ２２−Ａ２２−［Ｙ２２−Ｂ２２］ｄ−Ｙ２４−Ｌ１２−Ｐ４とがＡｒ２に結合する側（＊）を対称中心とした対称構造を有することが好ましい。
なお、「（＊）を対称中心とした対称構造を有する」とは、例えば、−Ｃ（＝Ｏ）−Ｏ−（＊）と（＊）−Ｏ−Ｃ（＝Ｏ）−や、−Ｏ−（＊）と（＊）−Ｏ−や、−Ｏ−Ｃ（＝Ｏ）−（＊）と（＊）−Ｃ（＝Ｏ）−Ｏ−などの構造を有することを意味する。
【０１５５】
また、重合性化合物（Ｉ）と重合性化合物（ＩＩ）の親和性を高めて、重合性組成物の比較的低温での調製を更に容易とすると共に室温付近での安定性を一層高める観点から、重合性化合物（Ｉ）と重合性化合物（ＩＩ）は、重合性化合物（Ｉ）のＡｒ１および−Ｃ（Ｑ）＝Ｎ−Ｎ（Ａｘ）（Ａｙ）以外の構造と、重合性化合物（ＩＩ）のＡｒ２以外の構造とが同一であることが好ましい。即ち、例えば、重合性化合物（Ｉ）のＰ１−Ｌ１−Ｙ１３−［Ｂ１１−Ｙ１１］ａ−Ａ１１−Ｚ１１−と、重合性化合物（ＩＩ）のＰ３−Ｌ１１−Ｙ２３−［Ｂ２１−Ｙ２１］ｃ−Ａ２１−Ｚ２１−とが同一の構造であり、且つ、重合性化合物（Ｉ）の−Ｚ１２−Ａ１２−［Ｙ１２−Ｂ１２］ｂ−Ｙ１４−Ｌ２−Ｐ２と、重合性化合物（ＩＩ）の−Ｚ２２−Ａ２２−［Ｙ２２−Ｂ２２］ｄ−Ｙ２４−Ｌ１２−Ｐ４とが同一の構造であることが好ましい。
【０１５６】
上記重合性化合物（ＩＩ）は、既知の合成反応を組み合わせて合成することができる。即ち、様々な文献（例えば、ＭＡＲＣＨ’Ｓ  ＡＤＶＡＮＣＥＤ  ＯＲＧＡＮＩＣ  ＣＨＥＭＩＳＴＲＹ（ＷＩＬＥＹ）、サンドラー・カロ「官能基別有機化合物合成法」稲本直樹共訳（廣川書店））、特開２０１０−０３１２２３号公報に記載の方法を参照して合成できる。
【０１５７】
（１−３）重合性化合物（Ｉ）と重合性化合物（ＩＩ）の混合比率
重合性化合物（Ｉ）と重合性化合物（ＩＩ）の混合比率は、特に限定されないが、重合性化合物（Ｉ）と重合性化合物（ＩＩ）の合計中に占める重合性化合物（Ｉ）の割合が、５質量％以上であることが好ましく、１５質量％以上であることがより好ましく、２５質量％以上であることが更に好ましく、４０質量％以上であることが特に好ましく、９０質量％以下であることが好ましく、８０質量％以下であることがより好ましく、７０質量％以下であることが更に好ましく、６０質量％以下であることが特に好ましい。重合性化合物（Ｉ）と重合性化合物（ＩＩ）の合計中に占める重合性化合物（Ｉ）の割合が５質量％以上であれば、重合性組成物の比較的低温での調製を更に容易とすると共に室温付近での安定性を一層高めることができる。
【０１５８】
（２）重合性組成物
本発明の重合性組成物は、上述した混合物（重合性化合物（Ｉ）および重合性化合物（ＩＩ）を含む混合物）と、重合開始剤とを含有する。
なお、本発明の重合性組成物は、後述するように、本発明の高分子、光学フィルム、光学異方体の製造原料として有用である。本発明の重合性組成物は、比較的低温で調製可能であって、且つ、室温付近での安定性に優れる。そして本発明の重合性組成物を用いれば、広い波長域において一様の偏光変換が可能な光学フィルム等を製造することができる。
【０１５９】
ここで、重合開始剤は、重合性組成物に含まれている重合性化合物（Ｉ）および重合性化合物（ＩＩ）の重合反応をより効率的に行う観点から配合される。
そして、用いる重合開始剤としては、ラジカル重合開始剤、アニオン重合開始剤、カチオン重合開始剤等が挙げられる。
【０１６０】
ラジカル重合開始剤としては、加熱することにより、重合性化合物の重合を開始し得る活性種が発生する化合物である熱ラジカル発生剤；や、可視光線、紫外線（ｉ線など）、遠紫外線、電子線、Ｘ線等の露光光の露光により、重合性化合物の重合を開始しえる活性種が発生する化合物である光ラジカル発生剤；のいずれも使用可能であるが、光ラジカル発生剤を使用するのが好適である。
【０１６１】
光ラジカル発生剤としては、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、キサントン系化合物、ジアゾ系化合物、イミドスルホナート系化合物等を挙げることができる。これらの化合物は、露光によって活性ラジカルまたは活性酸、あるいは活性ラジカルと活性酸の両方を発生する成分である。光ラジカル発生剤は、一種単独で、あるいは２種以上を組み合わせて用いることができる。
【０１６２】
アセトフェノン系化合物の具体例としては、２−ヒドロキシ−２−メチル−１−フェニルプロパン−１−オン、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、１−ヒドロキシシクロヘキシル・フェニルケトン、２，２−ジメトキシ−１，２−ジフェニルエタン−１−オン、１，２−オクタンジオン、２−ベンジル−２−ジメチルアミノ−４’−モルフォリノブチロフェノン等を挙げることができる。
【０１６３】
ビイミダゾール系化合物の具体例としては、２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリブロモフェニル）−４，４’，５，５’−テトラフェニル−１，２’−ビイミダゾール等を挙げることができる。
【０１６４】
なお、本発明においては、光重合開始剤（光ラジカル発生剤）としてビイミダゾール系化合物を用いる場合、水素供与体を併用することが、感度をさらに改良することができる点で好ましい。
ここで、「水素供与体」とは、露光によりビイミダゾール系化合物から発生したラジカルに対して、水素原子を供与することができる化合物を意味する。水素供与体としては、下記で定義するメルカプタン系化合物、アミン系化合物等が好ましい。
【０１６５】
メルカプタン系化合物としては、２−メルカプトベンゾチアゾール、２−メルカプトベンゾオキサゾール、２−メルカプトベンゾイミダゾール、２，５−ジメルカプト−１，３，４−チアジアゾール、２−メルカプト−２，５−ジメチルアミノピリジン等を挙げることができる。アミン系化合物としては、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、４−ジメチルアミノベンゾニトリル等を挙げることができる。
【０１６６】
トリアジン系化合物としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【０１６７】
Ｏ−アシルオキシム系化合物の具体例としては、１−〔４−（フェニルチオ）フェニル〕−ヘプタン−１，２−ジオン２−（Ｏ−ベンゾイルオキシム）、１−〔４−（フェニルチオ）フェニル〕−オクタン−１，２−ジオン２−（Ｏ−ベンゾイルオキシム）、１−〔４−（ベンゾイル）フェニル〕−オクタン−１，２−ジオン２−（Ｏ−ベンゾイルオキシム）、１−［９−エチル−６−（２−メチルベンゾイル）−９Ｈ−カルバゾール−３−イル］−エタノン１−（Ｏ−アセチルオキシム）、１−［９−エチル−６−（３−メチルベンゾイル）−９Ｈ−カルバゾール−３−イル］−エタノン１−（Ｏ−アセチルオキシム）、１−（９−エチル−６−ベンゾイル−９Ｈ−カルバゾール−３−イル）−エタノン１−（Ｏ−アセチルオキシム）、エタノン−１−［９−エチル−６−（２−メチル−４−テトラヒドロフラニルベンゾイル）−９Ｈ−カルバゾール−３−イル］−１−（Ｏ−アセチルオキシム）、エタノン−１−〔９−エチル−６−（２−メチル−４−テトラヒドロピラニルベンゾイル）−９Ｈ−カルバゾール−３−イル〕−１−（Ｏ−アセチルオキシム）、エタノン−１−〔９−エチル−６−（２−メチル−５−テトラヒドロフラニルベンゾイル）−９Ｈ−カルバゾール−３−イル〕−１−（Ｏ−アセチルオキシム）、エタノン−１−〔９−エチル−６−（２−メチル−５−テトラヒドロピラニルベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）ベンゾイル｝−９Ｈ−カルバゾール−３−イル〕−１−（Ｏ−アセチルオキシム）、エタノン−１−［９−エチル−６−（２−メチル−４−テトラヒドロフラニルメトキシベンゾイル）−９Ｈ−カルバゾール−３−イル］−１−（Ｏ−アセチルオキシム）、エタノン−１−〔９−エチル−６−（２−メチル−４−テトラヒドロピラニルメトキシベンゾイル）−９Ｈ−カルバゾール−３−イル〕−１−（Ｏ−アセチルオキシム）、エタノン−１−〔９−エチル−６−（２−メチル−５−テトラヒドロフラニルメトキシベンゾイル）−９Ｈ−カルバゾール−３−イル〕−１−（Ｏ−アセチルオキシム）、エタノン−１−［９−エチル−６−（２−メチルベンゾイル）−９Ｈ−カルバゾール−３−イル］−１−（Ｏ−アセチルオキシム）、エタノン−１−〔９−エチル−６−（２−メチル−５−テトラヒドロピラニルメトキシベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）メトキシベンゾイル｝−９Ｈ−カルバゾール−３−イル〕−１−（Ｏ−アセチルオキシム）等を挙げることができる。
【０１６８】
また、光ラジカル発生剤として、市販品をそのまま用いることもできる。具体例としては、ＢＡＳＦ社製の、商品名：Ｉｒｇａｃｕｒｅ９０７、商品名：Ｉｒｇａｃｕｒｅ１８４、商品名：Ｉｒｇａｃｕｒｅ３６９、商品名：Ｉｒｇａｃｕｒｅ６５１、商品名：Ｉｒｇａｃｕｒｅ８１９、商品名：Ｉｒｇａｃｕｒｅ９０７、および、商品名：ＩｒｇａｃｕｒｅＯＸＥ０２、並びに、ＡＤＥＫＡ社製の、商品名：アデカアークルズＮ−１９１９Ｔ等が挙げられる。
【０１６９】
前記アニオン重合開始剤としては、アルキルリチウム化合物；ビフェニル、ナフタレン、ピレン等の、モノリチウム塩またはモノナトリウム塩；ジリチウム塩やトリリチウム塩等の多官能性開始剤；等が挙げられる。
【０１７０】
また、前記カチオン重合開始剤としては、硫酸、リン酸、過塩素酸、トリフルオロメタンスルホン酸等のプロトン酸；三フッ化ホウ素、塩化アルミニウム、四塩化チタン、四塩化スズのようなルイス酸；芳香族オニウム塩または芳香族オニウム塩と、還元剤との併用系；が挙げられる。
【０１７１】
これらの重合開始剤は一種単独で、または二種以上を組み合わせて用いることができる。
【０１７２】
なお、本発明の重合性組成物において、重合開始剤の配合割合は、上述した重合性化合物（Ｉ）および重合性化合物（ＩＩ）の合計１００質量部に対し、通常、０．１〜３０質量部、好ましくは０．５〜１０質量部である。
【０１７３】
また、本発明の重合性組成物には、表面張力を調整するために、界面活性剤を配合するのが好ましい。当該界面活性剤としては、特に限定はないが、通常、ノニオン系界面活性剤が好ましい。当該ノニオン系界面活性剤としては、市販品を用いればよく、例えば、分子量が数千程度のオリゴマーであるノニオン系界面活性剤、例えば、ネオス社製、商品名：フタージェント２０８Ｇが挙げられる。
ここで、本発明の重合性組成物において、界面活性剤の配合割合は、重合性化合物（Ｉ）および重合性化合物（ＩＩ）の合計１００質量部に対し、通常、０．０１〜１０質量部、好ましくは０．１〜２質量部である。
【０１７４】
また、本発明の重合性組成物には、溶媒が含まれることが好ましい。溶媒としては、特に限定されないが、有機溶媒であることが好ましい。使用しうる有機溶媒としては、例えば、アセトン、メチルエチルケトン、メチルイソブチルケトン、シクロペンタノン、シクロヘキサノン等のケトン類；酢酸ブチル、酢酸アミル等のエステル類；ジクロロメタン、クロロホルム、ジクロロエタン等のハロゲン化炭化水素類；テトラヒドロフラン、テトラヒドロピラン、１，２−ジメトキシエタン、１，４−ジオキサン、シクロペンチルメチルエーテル、１，３−ジオキソラン等のエーテル類；Ｎ，Ｎ−ジメチルホルムアミド、Ｎ，Ｎ−ジメチルアセトアミド、ジメチルスルホキシド、γ−ブチロラクトン、Ｎ−メチルピロリドン等の非プロトン性極性溶媒類；等が挙げられる。これらは一種単独で使用しても、二種以上を任意の比率で混合して使用してもよい。また、取り扱いが容易な点から、溶媒の沸点は６０〜２００℃であることが好ましい。そして、溶媒としては、溶媒自身の化学的安定性、沸点、重合性化合物の溶解性の観点から、エーテル類およびケトン類が好ましい。
また、溶媒を含む重合性組成物中の重合性化合物の濃度は、特に限定されないが、重合性組成物中に占める重合性化合物（Ｉ）および（ＩＩ）の合計の割合が５〜４０質量％であることが好ましく、１０〜３５質量％であることがより好ましい。
【０１７５】
更に、本発明の重合性組成物には、重合性化合物（Ｉ）および重合性化合物（ＩＩ）を含む混合物、重合開始剤、界面活性剤、溶媒の他、本発明の効果に影響が出ない範囲で、他の成分が更に含まれていてもよい。他の成分としては、金属、金属錯体、染料、顔料、蛍光材料、燐光材料、レベリング剤、チキソ剤、ゲル化剤、多糖類、紫外線吸収剤、赤外線吸収剤、抗酸化剤、イオン交換樹脂、酸化チタン等の金属酸化物等が挙げられる。
また、他の成分としては、他の共重合可能な単量体も挙げられる。具体的には、特に限定されるものではなく、例えば、４−（２−メタクリロイルオキシエチルオキシ）安息香酸−４’−メトキシフェニル、４−（６−メタクリロイルオキシヘキシルオキシ）安息香酸ビフェニル、４−（２−アクリロイルオキシエチルオキシ）安息香酸−４’−シアノビフェニル、４−（２−メタクリロリルオキシエチルオキシ）安息香酸−４’−シアノビフェニル、４−（２−メタクリロリルオキシエチルオキシ）安息香酸−３’，４’−ジフルオロフェニル、４−（２−メタクリロイルオキシエチルオキシ）安息香酸ナフチル、４−アクリロイルオキシ−４’−デシルビフェニル、４−アクリロイルオキシ−４’−シアノビフェニル、４−（２−アクリロイルオキシエチルオキシ）−４’−シアノビフェニル、４−（２−メタクリロイルオキシエチルオキシ）−４’−メトキシビフェニル、４−（２−メタクリロイルオキシエチルオキシ）−４’−（４”−フルオロベンジルオキシ）−ビフェニル、４−アクリロイルオキシ−４’−プロピルシクロヘキシルフェニル、４−メタクリロイル−４’−ブチルビシクロヘキシル、４−アクリロイル−４’−アミルトラン、４−アクリロイル−４’−（３，４−ジフルオロフェニル）ビシクロヘキシル、４−（２−アクリロイルオキシエチル）安息香酸（４−アミルフェニル）、４−（２−アクリロイルオキシエチル）安息香酸（４−（４’−プロピルシクロヘキシル）フェニル）、商品名「ＬＣ−２４２」（ＢＡＳＦ社製）、トランス−１，４−ビス[４−[６−（アクリロイルオキシ）ヘキシルオキシ]フェニル]シクロヘキサンジカルボキシレート、並びに、特開２００７−００２２０８号公報、特開２００９−１７３８９３号公報、特開２００９−２７４９８４号公報、特開２０１０−０３０９７９号公報、特開２０１０−０３１２２３号公報、特開２０１１−００６３６０号公報および特開２０１０−２４４３８号公報に開示されている化合物等の共重合可能な単量体が挙げられる。
これらの他の成分の配合割合は、重合性化合物（Ｉ）および重合性化合物（ＩＩ）の合計１００質量部に対し、通常、０．００５〜２０質量部である。
【０１７６】
本発明の重合性組成物は、通常、重合性化合物（Ｉ）および重合性化合物（ＩＩ）を含む混合物、重合開始剤、並びに、所望により配合される他の成分等の所定量を、上述したような適当な溶媒に混合・溶解させることにより、調製することができる。
なお、この場合、混合物としての重合性化合物（Ｉ）と重合性化合物（ＩＩ）とは、予め混合した状態で添加してもよいし、別々に添加してもよい。
【０１７７】
（３）高分子
本発明の高分子は、上述した重合性化合物を含む混合物（重合性化合物（Ｉ）および重合性化合物（ＩＩ）を含む混合物）、または、上述した重合性組成物を重合して得られるものである。
ここで、「重合」とは、通常の重合反応のほか、架橋反応を含む広い意味での化学反応を意味するものとする。
そして、本発明の高分子は、通常、重合性化合物（Ｉ）に由来する単量体単位（繰り返し単位（Ｉ）’）と、重合性化合物（ＩＩ）に由来する単量体単位（繰り返し単位（ＩＩ）’）とを有している。
以下に、一例として、Ｐ１およびＰ２としてＣＨ２＝ＣＲｐ−Ｃ（＝Ｏ）−Ｏ−で表される重合性基を有する重合性化合物（Ｉ）を用いた場合の繰り返し単位（Ｉ）’の構造、並びに、Ｐ３およびＰ４としてＣＨ２＝ＣＲｐ−Ｃ（＝Ｏ）−Ｏ−で表される重合性基を有する重合性化合物（ＩＩ）を用いた場合の繰り返し単位（ＩＩ）’の構造を示す。
【０１７８】
【化３８】
2018058998.tif 000039
〔式（Ｉ）’中のＡｒ１、Ａｘ、Ａｙ、Ｚ１１、Ｚ１２、Ａ１１、Ａ１２、Ｂ１１、Ｂ１２、Ｙ１１、Ｙ１２、Ｙ１３、Ｙ１４、Ｌ１、Ｌ２、ａおよびｂは、式（Ｉ）と同じ意味であり、Ｒｐは、それぞれ独立して、水素原子、メチル基、または塩素原子であり、式（ＩＩ）’中のＡｒ２、Ｚ２１、Ｚ２２、Ａ２１、Ａ２２、Ｂ２１、Ｂ２２、Ｙ２１、Ｙ２２、Ｙ２３、Ｙ２４、Ｌ１１、Ｌ１２、ｃおよびｄは、式（ＩＩ）と同じ意味であり、Ｒｐは、それぞれ独立して、水素原子、メチル基、または塩素原子である。〕
【０１７９】
なお、本発明の高分子は、重合性化合物（Ｉ）および重合性化合物（ＩＩ）を含む混合物を用いて調製しているので、光学フィルム等の構成材料として良好に用いることができる。
【０１８０】
また、本発明の高分子は、特に限定されることなく、フィルム状、粉体状、粉体が集合した層状などの用途に応じた任意の形状にして使用することができる。
具体的には、高分子のフィルムは、後述する光学フィルムおよび光学異方体の構成材料として良好に用いることができ、高分子の粉は、塗料、偽造防止物品、セキュリティ物品等に利用することができ、高分子の粉よりなる層は、光学異方体の構成材料として良好に用いることができる。
【０１８１】
そして、本発明の高分子は、具体的には、（α）適当な有機溶媒の存在下、重合性化合物を含む混合物、または、重合性組成物の重合反応を行った後、目的とする高分子を単離し、得られる高分子を適当な有機溶媒に溶解して溶液を調製し、この溶液を適当な基板上に塗工して得られた塗膜を乾燥後、所望により加熱することにより得る方法、（β）重合性化合物を含む混合物、または、重合性組成物を必要に応じて有機溶媒に溶解し、この溶液を、公知の塗工法により基板上に塗布した後、脱溶媒し、次いで加熱または活性エネルギー線を照射することにより重合反応を行う方法等により好適に製造することができる。
【０１８２】
前記（α）の方法において重合反応に用いる有機溶媒としては、不活性なものであれば、特に制限されない。例えば、トルエン、キシレン、メシチレン等の芳香族炭化水素；シクロヘキサノン、シクロペンタノン、メチルエチルケトン等のケトン類；酢酸ブチル、酢酸アミル等の酢酸エステル類；クロロホルム、ジクロロメタン、ジクロロエタン等のハロゲン化炭化水素類；シクロペンチルメチルエーテル、テトラヒドロフラン、テトラヒドロピラン等のエーテル類；等が挙げられる。
これらの中でも、取り扱い性に優れる観点から、沸点が６０〜２５０℃のものが好ましく、６０〜１５０℃のものがより好ましい。
【０１８３】
また、前記（α）の方法において、単離した高分子を溶解するための有機溶媒、および、前記（β）の方法で用いる有機溶媒としては、重合性組成物に使用しうる有機溶媒として列挙したものと同じのものが挙げられる。これらの中でも、取り扱いが容易な点から、有機溶媒の沸点が６０〜２００℃のものが好ましい。これらの有機溶媒は単独でも用いてもよく、２種以上を組み合わせて用いてもよい。
【０１８４】
前記（α）および（β）の方法において用いる基板としては、有機、無機を問わず、公知慣用の材質のものを使用することができる。例えば、有機材料としては、ポリシクロオレフィン〔例えば、ゼオネックス、ゼオノア（登録商標；日本ゼオン社製）、アートン（登録商標；ＪＳＲ社製）、および、アペル（登録商標；三井化学社製）〕、ポリエチレンテレフタレート、ポリカーボネート、ポリイミド、ポリアミド、ポリメタクリル酸メチル、ポリスチレン、ポリ塩化ビニル、ポリテトラフルオロエチレン、セルロース、三酢酸セルロース、ポリエーテルスルホン等が挙げられ、無機材料としては、シリコン、ガラス、方解石等が挙げられる。
また、用いる基板は、単層のものであっても、積層体であってもよい。
基板としては、有機材料からなる基板が好ましく、有機材料をフィルム状にした樹脂フィルムが更に好ましい。
なお、基板としては、後述する光学異方体の作製に用いられる基板等も挙げられる。
【０１８５】
また、（α）の方法において高分子の溶液を基板に塗布する方法、および、（β）の方法において重合反応用の溶液を基板に塗布する方法としては、公知の方法を用いることができる。具体的には、例えば、カーテンコーティング法、押し出しコーティング法、ロールコーティング法、スピンコーティング法、ディップコーティング法、バーコーティング法、スプレーコーティング法、スライドコーティング法、印刷コーティング法、グラビアコーティング法、ダイコーティング法、キャップコーティング法等を用いることができる。
【０１８６】
更に、前記（α）および（β）の方法における乾燥または脱溶媒の方法としては、自然乾燥、加熱乾燥、減圧乾燥、減圧加熱乾燥等を用いることができる。
【０１８７】
また、混合物および重合性組成物を重合させる方法としては、活性エネルギー線を照射する方法や熱重合法等が挙げられるが、加熱を必要とせず、室温で反応が進行することから活性エネルギー線を照射する方法が好ましい。なかでも、操作が簡便なことから、紫外線等の光を照射する方法が好ましい。
【０１８８】
ここで、光の照射時の温度は、３０℃以下とすることが好ましい。光照射強度は、通常、１Ｗ／ｍ２〜１０ｋＷ／ｍ２の範囲、好ましくは５Ｗ／ｍ２〜２ｋＷ／ｍ２の範囲である。
【０１８９】
上述のようにして得られた高分子は、基板から転写して使用することも、基板から剥離して単体で使用することも、基板から剥離せずにそのまま光学フィルム等の構成材料等として使用することもできる。
また、基板から剥離した高分子は、既知の方法で粉砕して粉体状にしてから使用することもできる。
【０１９０】
以上のようにして得られる本発明の高分子の数平均分子量は、好ましくは５００〜５００，０００、更に好ましくは５，０００〜３００，０００である。該数平均分子量がかかる範囲にあれば、高い硬度が得られ、取り扱い性にも優れるため望ましい。高分子の数平均分子量は、単分散のポリスチレンを標準試料とし、テトラヒドロフランを溶離液としてゲルパーミエーションクロマトグラフィー（ＧＰＣ）により測定することができる。
【０１９１】
そして、本発明の高分子によれば、広い波長域において一様の偏光変換が可能な、性能面で満足のいく光学フィルム等を得ることができる。
【０１９２】
（４）光学フィルム
本発明の光学フィルムは、本発明の高分子を用いて形成され、光学的な機能を有する層を含む。光学的な機能とは、単なる透過、反射、屈折、複屈折などを意味する。なお、光学フィルムは、光学異方性を有していてもよいし、有していなくてもよい。
【０１９３】
ここで、本発明の光学フィルムは、配向膜を有していてもよい配向基板上に形成されたままの形態（配向基板／（配向膜）／光学フィルム）、配向基板とは異なる透明基板フィルム等に光学フィルムを転写した形態（透明基板フィルム／光学フィルム）、または、光学フィルムに自己支持性がある場合には光学フィルム単層形態（光学フィルム）のいずれの形態であってもよい。
なお、配向膜および配向基板としては、後述する光学異方体と同じ基板および配向膜を用いることができる。
【０１９４】
そして、本発明の光学フィルムは、（Ａ）混合物もしくは重合性組成物を含む溶液、または溶媒を含む重合性組成物を配向基板上に塗布し、得られた塗膜を乾燥し、熱処理（液晶の配向）、並びに、光照射および／または加熱処理（重合）を行う方法や、（Ｂ）混合物または重合性組成物を重合して得られる液晶性高分子の溶液を配向基板上に塗布し、任意に得られた塗膜を乾燥する方法により製造することができる。
【０１９５】
本発明の光学フィルムは、光学異方体、液晶表示素子用配向膜、カラーフィルター、ローパスフィルター、光偏光プリズム、各種光フィルター等に用いることができる。
【０１９６】
なお、本発明の光学フィルムは、エリプソメーターで測定した波長４４９．９ｎｍ、５４８．５ｎｍ、６５０．２ｎｍにおける位相差から求められる、下記α値およびβ値が所定の範囲内にあることが好ましい。具体的には、α値は、０．７００以上であることが好ましく、０．７５０以上であることがより好ましく、０．９９０以下であることが好ましく、０．９００以下であることがより好ましく、０．８４０以下であることがさらに好ましい。また、β値は、１．０００以上であることが好ましく、１．０１０以上であることがより好ましく、１．０３０以上であることがさらに好ましく、１．２５０以下であることが好ましく、１．２００以下であることがより好ましい。
α＝（４４９．９ｎｍにおける位相差）／（５４８．５ｎｍにおける位相差）
β＝（６５０．２ｎｍにおける位相差）／（５４８．５ｎｍにおける位相差）
【０１９７】
（５）光学異方体
本発明の光学異方体は、本発明の高分子を構成材料とする層を有する。
本発明の光学異方体は、例えば、基板上に配向膜を形成し、該配向膜上に、さらに、本発明の高分子からなる層（液晶層）を形成することによって、得ることができる。なお、本発明の光学異方体は、基板上に本発明の高分子からなる層（液晶層）を直接形成したものであってもよいし、本発明の高分子からなる層（液晶層）のみからなるものであってもよい。
なお、高分子からなる層は、フィルム状の高分子からなるものであってもよいし、粉体状の高分子の集合体であってもよい。
【０１９８】
ここで、配向膜は、重合性化合物を面内で一方向に配向規制するために基板の表面に形成される。
配向膜は、ポリイミド、ポリビニルアルコール、ポリエステル、ポリアリレート、ポリアミドイミド、ポリエーテルイミド等のポリマーを含有する溶液（配向膜用組成物）を基板上に膜状に塗布し、乾燥させ、そして一方向にラビング処理等することで、得ることができる。
配向膜の厚さは０．００１〜５μｍであることが好ましく、０．００１〜１μｍであることがさらに好ましい。
【０１９９】
ラビング処理の方法は、特に制限されないが、例えばナイロン等の合成繊維、木綿等の天然繊維からなる布やフェルトを巻き付けたロールで一定方向に配向膜を擦る方法が挙げられる。ラビング処理した時に発生する微粉末（異物）を除去して配向膜の表面を清浄な状態とするために、ラビング処理後に配向膜をイソプロピルアルコール等によって洗浄することが好ましい。
また、ラビング処理する方法以外に、配向膜の表面に偏光紫外線を照射する方法によっても、面内で一方向に配向規制する機能を持たせることができる。
【０２００】
配向膜を形成する基板としては、ガラス基板、合成樹脂フィルムからなる基板等が挙げられる。前記合成樹脂としては、アクリル樹脂、ポリカーボネート樹脂、ポリエーテルスルホン樹脂、ポリエチレンテレフタレート樹脂、ポリイミド樹脂、ポリメチルメタクリレート樹脂、ポリスルホン樹脂、ポリアリレート樹脂、ポリエチレン樹脂、ポリスチレン樹脂、ポリ塩化ビニル樹脂、二酢酸セルロース、三酢酸セルロース、および、脂環式オレフィンポリマーなどの熱可塑性樹脂が挙げられる。
【０２０１】
脂環式オレフィンポリマーとしては、特開平０５−３１０８４５号公報、米国特許第５１７９１７１号明細書に記載されている環状オレフィンランダム多元共重合体、特開平０５−９７９７８号公報、米国特許第５２０２３８８号明細書に記載されている水素添加重合体、特開平１１−１２４４２９号公報（国際公開９９／２０６７６号）に記載されている熱可塑性ジシクロペンタジエン系開環重合体およびその水素添加物等が挙げられる。
【０２０２】
本発明において、配向膜上に本発明の高分子からなる液晶層を形成する方法としては、前記本発明の高分子の項で記載したのと同じ方法（前記（α）および（β））が挙げられる。
得られる液晶層の厚みは、特に制限はないが、通常１〜１０μｍである。
【０２０３】
なお、本発明の光学異方体の一種としては、特に限定されることなく、位相差板、視野角拡大板等が挙げられる。
【０２０４】
なお、本発明の光学異方体は、エリプソメーターで測定した波長４４９．９ｎｍ、５４８．５ｎｍ、６５０．２ｎｍにおける位相差から求められる、下記α値およびβ値が所定の範囲内にあることが好ましい。具体的には、α値は、０．７００以上であることが好ましく、０．７５０以上であることがより好ましく、０．９９０以下であることが好ましく、０．９００以下であることがより好ましく、０．８４０以下であることがさらに好ましい。また、β値は、１．０００以上であることが好ましく、１．０１０以上であることがより好ましく、１．０３０以上であることがさらに好ましく、１．２５０以下であることが好ましく、１．２００以下であることがより好ましい。
α＝（４４９．９ｎｍにおける位相差）／（５４８．５ｎｍにおける位相差）
β＝（６５０．２ｎｍにおける位相差）／（５４８．５ｎｍにおける位相差）
【０２０５】
（６）偏光板等
本発明の偏光板は、本発明の光学異方体および偏光フィルムを含むものである。
本発明の偏光板の具体例としては、偏光フィルム上に、直接又はその他の層（ガラス板等）を介して、本発明の光学異方体が積層されてなるものが挙げられる。
【０２０６】
偏光フィルムの製造方法は特に限定されない。ＰＶＡ系の偏光フィルムを製造する方法としては、ＰＶＡ系フィルムにヨウ素イオンを吸着させた後に一軸に延伸する方法、ＰＶＡ系フィルムを一軸に延伸した後にヨウ素イオンを吸着させる方法、ＰＶＡ系フィルムへのヨウ素イオン吸着と一軸延伸とを同時に行う方法、ＰＶＡ系フィルムを二色性染料で染色した後に一軸に延伸する方法、ＰＶＡ系フィルムを一軸に延伸した後に二色性染料で染色する方法、ＰＶＡ系フィルムへの二色性染料での染色と一軸延伸とを同時に行う方法が挙げられる。また、ポリエン系の偏光フィルムを製造する方法としては、ＰＶＡ系フィルムを一軸に延伸した後に脱水触媒存在下で加熱・脱水する方法、ポリ塩化ビニル系フィルムを一軸に延伸した後に脱塩酸触媒存在下で加熱・脱水する方法などの公知の方法が挙げられる。
【０２０７】
本発明の偏光板においては、偏光フィルムと本発明の光学異方体とが、接着剤（粘着剤を含む）からなる接着層を介して接していてもよい。接着層の平均厚みは、通常０．０１μｍ〜３０μｍ、好ましくは０．１μｍ〜１５μｍである。前記接着層は、ＪＩＳ Ｋ７１１３による引張破壊強度が４０ＭＰａ以下となる層であることが好ましい。
【０２０８】
接着層を構成する接着剤としては、アクリル接着剤、ウレタン接着剤、ポリエステル接着剤、ポリビニルアルコール接着剤、ポリオレフィ系接着剤、変性ポリオレフィン接着剤、ポリビニルアルキルエーテル接着剤、ゴム接着剤、塩化ビニル・酢酸ビニル接着剤、スチレン・ブタジエン・スチレン共重合体（ＳＢＳ共重合体）接着剤、その水素添加物（ＳＥＢＳ共重合体）接着剤、エチレン・酢酸ビニル共重合体およびエチレン−スチレン共重合体などのエチレン接着剤、並びに、エチレン・メタクリル酸メチル共重合体、エチレン・アクリル酸メチル共重合体、エチレン・メタクリル酸エチル共重合体およびエチレン・アクリル酸エチル共重合体などのアクリル酸エステル接着剤などが挙げられる。
【０２０９】
本発明の偏光板は、本発明の光学異方体を用いていることから、低コストで製造可能で、反射輝度が低く、かつ、広い波長域において一様の偏光変換が可能な、性能面でも優れたものである。
【０２１０】
また、本発明の偏光板を用いることにより、液晶パネルを用いたフラットパネル表示装置や、有機エレクトロルミネッセンスパネルを用いた有機エレクトロルミネッセンス表示装置や、反射防止フィルムを好適に製造することができる。
【０２１１】
（７）重合性化合物の使用方法
本発明の重合性化合物の使用方法は、重合性組成物中の化合物の析出を抑制するために、上述した式（Ｉ）で示される重合性化合物を使用する方法である。
上述した重合性化合物（Ｉ）を重合性組成物中に配合させれば、当該重合性化合物（Ｉ）が工業的に使用されうる溶媒に対して高い溶解性を有するためと推察されるが、特に室温付近において、重合性組成物中に溶解した重合性化合物（Ｉ）以外の重合性化合物の析出を抑制することができる。特に、溶解性が乏しく、析出しやすい重合性化合物（ＩＩ）のような重合性化合物の析出抑制に効果がある。
ここで、本使用方法における重合性組成物としては、重合性化合物（Ｉ）、重合性化合物（ＩＩ）、および重合開始剤を含む本発明の重合性組成物を用いることができ、重合性化合物（ＩＩ）の使用量等は、上述した本発明の重合性組成物に準じる。
【実施例】
【０２１２】
以下、本発明を、実施例によりさらに詳細に説明する。但し、本発明は以下の実施例により何ら制限されるものではない。
【０２１３】
（合成例１）化合物１の合成
【化３９】
2018058998.tif 000040
【０２１４】
上述の化合物１は、国際公開第２０１４／０１０３２５号の実施例に従って合成した。
【０２１５】
（合成例２）化合物Ａの合成
【化４０】
2018058998.tif 000041
【０２１６】
ステップ１：中間体１−１の合成
【化４１】
2018058998.tif 000042
中間体１−１
温度計を備えた４つ口反応器に窒素気流中、３、５−ジメチルフェノール２０．０ｇ（１６４ｍｍｏｌ）をアセトニトリル５００ｍｌに溶解した。この溶液に、塩化マグネシウム２３．４ｇ（２４６ｍｍｏｌ）、トリエチルアミン５８．１ｇ（５７４ｍｍｏｌ）を加え、２５℃で３０分撹拌した後、パラホルムアルデヒド１４．８ｇ（４９２ｍｍｏｌ）を加えて７５℃で３時間撹拌した。反応終了後、反応液を３０℃まで冷却した後、１Ｍ塩酸を６００ｍｌ加え、ジエチルエーテル８００ｍｌで抽出した。ジエチルエーテル層を飽和炭酸水素ナトリウム水溶液３００ｍｌ、飽和食塩水３００ｍｌで洗浄した後、無水硫酸マグネシウムで乾燥した。硫酸マグネシウムをろ別した後、ロータリーエバポレーターにてジエチルエーテルを減圧留去して、白色固体を得た。この白色固体をシリカゲルカラムクロマトグラフィー（ヘキサン：酢酸エチル＝９０：１０（容積比）)により精製し、白色固体として中間体１−１を１７．７ｇ得た（収率：７１．９％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
１１．９５（ｓ、１Ｈ）、１０．２２（ｓ、１Ｈ）、６．６１（ｓ、１Ｈ）、６．５３（ｓ、１Ｈ）、２．５４（ｓ、３Ｈ）、２．３０（ｓ、３Ｈ）。
【０２１７】
ステップ２：中間体１−２の合成
【化４２】
2018058998.tif 000043
中間体１−２
温度計を備えた４つ口反応器に窒素気流中、１２．０ｇ（７９．９ｍｍｏｌ）の中間体１−１をジメチルアセトアミド１０５ｍｌに溶解した。この溶液に、炭酸カリウム１１．０ｇ（７９．９ｍｍｏｌ）を加えて８０℃に昇温した後、ブロモ酢酸エチル１３．３ｇ（７９．９ｍｍｏｌ）を３０分かけて加えた。この溶液を８０℃で１時間撹拌した後、１３０℃に昇温して更に１時間撹拌した。その後、反応液を３０℃まで冷却した後、１Ｍ塩酸３００ｍｌを加え、メチルイソブチルケトン１２０ｍｌで抽出した。メチルイソブチルケトン層を硫酸ナトリウムで乾燥し、硫酸ナトリウムをろ別した後、ロータリーエバポレーターにてメチルイソブチルケトンを減圧留去して、淡黄色固体を得た。この淡黄色固体をエタノール５００ｍｌに溶解した。この溶液に、水酸化カリウム１２．０ｇ（２１４ｍｍｏｌ）を加え、８０℃で１時間撹拌した。反応終了後、ロータリーエバポレーターにてエタノールを減圧留去して、淡黄色固体を得た。この淡黄色固体を水３００ｍｌに溶解した後、得られた溶液をトルエン３００ｍｌ、ヘプタン３００ｍｌで洗浄した。この溶液に２Ｍ硫酸水溶液を加えてｐＨを３にした後、析出した固体をろ取し、ろ取した固体を真空乾燥して、白色固体として中間体１−２を１２．３ｇ得た（収率：８０．９％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
１３．４２（ｂｒｓ、１Ｈ）、７．６９（ｄ、１Ｈ、Ｊ＝１．０Ｈｚ）、７．３０（ｓ、１Ｈ）、６．９８（ｓ、１Ｈ）、２．４８（ｓ、３Ｈ）、２．４１（ｓ、３Ｈ）。
【０２１８】
ステップ３：中間体１−３の合成
【化４３】
2018058998.tif 000044
中間体１−３
温度計を備えた４つ口反応器に窒素気流中、１２．０ｇ（６３．１ｍｍｏｌ）の中間体１−２、２、５‐ジメトキシアニリン１４．５ｇ（９４．６ｍｍｏｌ）をクロロホルム１２０ｇに溶解した。この溶液に１−（３−ジメチルアミノプロピル）−３−エチルカルボジイミド塩酸塩１３．３ｇ（６９．４ｍｍｏｌ）とクロロホルム１２０ｇとの混合液を加えて２５℃で３時間撹拌した。反応終了後、ロータリーエバポレーターにてクロロホルムを減圧留去して、淡黄色油状物質を得た。この、淡黄色油状物質に１Ｍ塩酸２００ｍｌと水２００ｍｌとメタノール１００ｍｌの混合溶液を加えて２５℃で撹拌した。析出した白色固体をろ取し、ろ取した固体を真空乾燥させて、白色固体として中間体１−３を１６．７ｇ得た（収率：８１．２％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
８．２８（ｄ、１Ｈ、Ｊ＝３．０Ｈｚ）、７．５６（ｄ、１Ｈ、Ｊ＝１．０Ｈｚ）、７．２６（ｓ、１Ｈ）、７．２２（ｓ、１Ｈ）、６．９４（ｓ、１Ｈ）、６．８６（ｄ、１Ｈ、Ｊ＝９．０Ｈｚ）、６．６４（ｄｄ、１Ｈ、Ｊ＝３．０Ｈｚ、９．０Ｈｚ）、３．９７（ｓ、３Ｈ）、３．８１（ｓ、３Ｈ）、２．５１（ｓ、３Ｈ）、２．４９（ｓ、３Ｈ）。
【０２１９】
ステップ４：中間体１−４の合成
【化４４】
2018058998.tif 000045
中間体１−４
温度計を備えた４つ口反応器に窒素気流中、１６．０ｇ（４９．２ｍｍｏｌ）の中間体１−３をトルエン２００ｍｌに溶解した。この溶液に２、４−ビス（４−メトキシフェニル）−１、３−ジチア−２、４−ジホスフェタン１２．１ｇ（２３．０ｍｍｏｌ）を加えて、４時間加熱還流した。反応終了後、反応液を３０℃まで冷却した後、１Ｍ水酸化ナトリウム水溶液４００ｍｌを加え、トルエン５００ｍｌで抽出した。得られたトルエン層からロータリーエバポレーターにてトルエン５００ｍｌを減圧留去した後、ヘプタン５００ｍｌを加えた。析出した黄色固体をろ取し、ろ取した固体を真空乾燥させて、黄色固体として中間体１−４を１４．７ｇ得た（収率：８７．５％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
１０．４５（ｓ、１Ｈ）、９．１３（ｄ、１Ｈ、Ｊ＝３．０Ｈｚ）、７．８２（ｄ、１Ｈ、Ｊ＝１．０Ｈｚ）、７．１８（ｓ、１Ｈ）、６．９３（ｓ、１Ｈ）、６．９１（ｄ、１Ｈ、Ｊ＝９．０Ｈｚ）、６．７７（ｄｄ、１Ｈ、Ｊ＝３．０Ｈｚ、９．０Ｈｚ）、３．９７（ｓ、３Ｈ）、３．８３（ｓ、３Ｈ）、２．５１（ｓ、３Ｈ）、２．４６（ｓ、３Ｈ）。
【０２２０】
ステップ５：中間体１−５の合成
【化４５】
2018058998.tif 000046
中間体１−５
温度計を備えた４つ口反応器に窒素気流中、１３．２ｇ（３８．６ｍｍｏｌ）の中間体１−４、水２２０ｇ、水酸化カリウム１１．９ｇ（２１２ｍｍｏｌ）を加えて氷冷下で撹拌した。得られた混合液にフェリシアン化カリウム２９．２ｇ（８８．８ｍｍｏｌ）、メタノール１２ｇを加えた後、６０℃に昇温して６時間撹拌した。反応終了後、反応液を３０℃まで冷却し、析出した黄色固体をろ取し、ろ取した固体を真空乾燥させて、黄色固体として中間体１−５を１０．２ｇ得た（収率：７６．８％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
７．６５（ｄ、１Ｈ、Ｊ＝１．０Ｈｚ）、７．２１（ｓ、１Ｈ）、６．９１（ｓ、１Ｈ）、６．８４（ｄ、１Ｈ、Ｊ＝８．５Ｈｚ）、６．７６（ｄ、１Ｈ、Ｊ＝８．５Ｈｚ）、４．０４（ｓ、３Ｈ）、３．９７（ｓ、３Ｈ）、２．５１（ｓ、３Ｈ）、２．４６（ｓ、３Ｈ）。
【０２２１】
ステップ６：中間体１−６の合成
【化４６】
2018058998.tif 000047
中間体１−６
温度計を備えた４つ口反応器に窒素気流中、７．２ｇ（２１．２ｍｍｏｌ）の中間体１−５にピリジン塩酸塩７２ｇを加えて１８０℃で４時間撹拌した。反応終了後、反応液を３０℃まで冷却した後、水３００ｇを加えた。析出した固体をろ取し、水３０ｇ、トルエン３０ｇ、ヘキサン３０ｇで洗浄した。得られた固体を真空乾燥させて、黄色固体として中間体１−６を６．３８ｇ得た（収率：９６．６％）。構造は１Ｈ−ＮＭＲで同定した。１Ｈ−ＮＭＲスペクトルデータを下記に示す。
１Ｈ−ＮＭＲ（５００ＭＨｚ、ＤＭＳＯ−ｄ６、ＴＭＳ、δｐｐｍ）：
９．９１（ｓ、１Ｈ）、９．５９（ｂｒｓ、１Ｈ）、７．７６（ｄ、１Ｈ、Ｊ＝１．０Ｈｚ）、７．３６（ｓ、１Ｈ）、６．９９（ｓ、１Ｈ）、６．７９（ｄ、１Ｈ、Ｊ＝８．５Ｈｚ）、６．７４（ｄ、１Ｈ、Ｊ＝８．５Ｈｚ）、２．５３（ｓ、３Ｈ）、２．４３（ｓ、３Ｈ）。
【０２２２】
ステップ７：中間体Ａの合成
【化４７】
2018058998.tif 000048
中間体Ａ
温度計を備えた３口反応器に、窒素気流中、ｔｒａｎｓ−１，４−シクロヘキサンジカルボン酸1７．９８ｇ（１０４．４２ｍｍｏｌ）とテトラヒドロフラン（ＴＨＦ）１８０ｍｌを加えた。そこへ、メタンスルホニルクロリド６．５８ｇ（５７．４３ｍｍｏｌ）を加え、反応器を水浴に浸して反応液内温を２０℃とした。次いで、トリエチルアミン６．３４ｇ（６２．６５ｍｍｏｌ）を、反応液内温を２０〜３０℃に保持しながら、１０分間かけて滴下した。滴下終了後、全容を２５℃で２時間さらに攪拌した。
得られた反応液に、４−（ジメチルアミノ）ピリジン０．６４ｇ（５．２２ｍｍｏｌ）、及び、４−（６−アクリロイルオキシ−ヘクス−１−イルオキシ）フェノール（ＤＫＳＨ社製）１３．８０ｇ（５２．２１ｍｍｏｌ）を加え、再度反応器を水浴に浸して反応液内温を１５℃とした。そこへ、トリエチルアミン６．３４ｇ（６２．６５ｍｍｏｌ）を、反応液内温を２０〜３０℃に保持しながら、１０分間かけて滴下し、滴下終了後、全容を２５℃でさらに２時間攪拌した。反応終了後、反応液に蒸留水１０００ｍｌと飽和食塩水１００ｍｌを加え、酢酸エチル４００ｍｌで２回抽出した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（ＴＨＦ：トルエン＝１：９（容積比））により精製することで、中間体Ａを白色固体として１４．１１ｇ得た。（収率：６５％）目的物の構造は１Ｈ−ＮＭＲで同定した。１Ｈ−ＮＭＲスペクトルデータを下記に示す。
１Ｈ−ＮＭＲ（５００ＭＨｚ，ＤＭＳＯ−ｄ６，ＴＭＳ，δｐｐｍ）：１２．１２（ｓ，１Ｈ）、６．９９（ｄ，２Ｈ，Ｊ＝９．０Ｈｚ）、６．９２（ｄ，２Ｈ，Ｊ＝９．０Ｈｚ）、６．３２（ｄｄ，１Ｈ，Ｊ＝１．５Ｈｚ，１７．５Ｈｚ）、６．１７（ｄｄ，１Ｈ，Ｊ＝１０．０Ｈｚ，１７．５Ｈｚ）、５．９３（ｄｄ，１Ｈ，Ｊ＝１．５Ｈｚ，１０．０Ｈｚ）、４．１１（ｔ，２Ｈ，Ｊ＝６．５Ｈｚ）、３．９４（ｔ，２Ｈ，Ｊ＝６．５Ｈｚ）、２．４８−２．５６（ｍ，１Ｈ）、２．１８−２．２６（ｍ，１Ｈ）、２．０４−２．１０（ｍ，２Ｈ）、１．９３−２．００（ｍ，２Ｈ）、１．５９−１．７５（ｍ，４Ｈ）、１．３５−１．５２（ｍ，８Ｈ）。
【０２２３】
ステップ８：化合物Ａの合成
温度計を備えた４つ口反応器に窒素気流中、１．００ｇ（３．２１ｍｍｏｌ）の中間体１−６をクロロホルム２０ｍｌに加えた。この溶液に中間体Ａ２．９６ｇ（７．０７ｍｍｏｌ）、４−ジメチルアミノピリジン３９．２ｍｇ（０．３２１ｍｍｏｌ）を加えて、０℃に冷却した。その後、この溶液にＮ、Ｎ´−ジイソプロピルカルボジイミド９７２ｍｇ（７．７０ｍｍｏｌ）を加えて室温で１．５時間撹拌した。反応終了後、反応液を、シリカゲルをプレコートした濾材を用いて濾過した後、減圧濃縮し、得られた残渣をシリカゲルカラムクロマトグラフィー（クロロホルム：酢酸エチル＝９０：１０（容積比）)により精製し、白色固体として化合物Ａを２．８４ｇ得た（収率：７９．５％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
７．５３（ｄ、１Ｈ、Ｊ＝１．０Ｈｚ）、７．２３（ｓ、２Ｈ）、７．２１（ｓ、１Ｈ）、６．９９９（ｄ、２Ｈ、Ｊ＝９．０Ｈｚ）、６．９９５（ｄ、２Ｈ、Ｊ＝９．０Ｈｚ）、６．９４（ｓ、１Ｈ）、６．８９（ｄ、４Ｈ、Ｊ＝９．０Ｈｚ）、６．４０（ｄｄ、２Ｈ、Ｊ＝１．５Ｈｚ、１７．５Ｈｚ）、６．１２（ｄｄ、２Ｈ、Ｊ＝１０．５Ｈｚ、１７．５Ｈｚ）、５．８２（ｄｄ、２Ｈ、Ｊ＝１．５Ｈｚ、１０．５Ｈｚ）、４．１８（ｔ、４Ｈ、Ｊ＝７．０Ｈｚ）、３．９５（ｔ、４Ｈ、Ｊ＝６．５Ｈｚ）、２．８４（ｔｔ、１Ｈ、Ｊ＝３．５Ｈｚ、１２．０Ｈｚ）、２．５９−２．７５（ｍ、３Ｈ）、２．５４（ｓ、３Ｈ）、２．４７（ｓ、３Ｈ）、２．４２−２．４６（ｍ、２Ｈ）、２．３１−２．４１（ｍ、６Ｈ）、１．６９−１．８７（ｍ、１６Ｈ）、１．４１−１．５７（ｍ、８Ｈ）。
【０２２４】
（合成例３）化合物Ｂの合成
【化４８】
2018058998.tif 000049
【０２２５】
ステップ１：中間体２−１の合成
【化４９】
2018058998.tif 000050
中間体２−１
温度計を備えた４つ口反応器に窒素気流中、２−テノイルクロリド５．００ｇ（３４．１ｍｍｏｌ）、２、５‐ジメトキシアニリン５．２２ｇ（３４．１ｍｍｏｌ）をクロロホルム５０ｇに溶解した。この溶液にトリエチルアミン６．９０ｇ（６８．２ｍｍｏｌ）を加えて６０℃で２時間撹拌した。反応終了後、水５０ｇを加えた後、クロロホルム１００ｍｌで抽出した。得られたクロロホルム層からロータリーエバポレーターにてクロロホルム１００ｍｌを減圧留去した後、ヘプタン１００ｍｌを加えた。析出した淡黄色固体をろ取し、ろ取した固体を真空乾燥させて、淡黄色固体として中間体２−１を７．７９ｇ得た（収率：８６．７％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：８．４５（ｓ、１Ｈ）、８．２０（ｄ、１Ｈ、Ｊ＝３．０Ｈｚ）、７．６１（ｄｄ、１Ｈ、Ｊ＝１．０Ｈｚ、３．５Ｈｚ）、７．５４（ｄｄ、１Ｈ、Ｊ＝１．０Ｈｚ、５．０Ｈｚ）、７．１３（ｄｄ、１Ｈ、Ｊ＝３．５Ｈｚ、５．０Ｈｚ）、６．８３（ｄ、１Ｈ、Ｊ＝９．０Ｈｚ）、６．６１（ｄｄ、１Ｈ、Ｊ＝３．０Ｈｚ、９．０Ｈｚ）、３．８９（ｓ、３Ｈ）、３．８１（ｓ、３Ｈ）。
【０２２６】
ステップ２：中間体２−２の合成
【化５０】
2018058998.tif 000051
中間体２−２
温度計を備えた４つ口反応器に窒素気流中、７．００ｇ（２６．６ｍｍｏｌ）の中間体２−１をトルエン１００ｍｌに溶解した。この溶液に２、４−ビス（４−メトキシフェニル）−１、３−ジチア−２、４−ジホスフェタン６．４５ｇ（１５．９ｍｍｏｌ）を加えて、４時間加熱還流した。反応終了後、反応液を３０℃まで冷却した後、１Ｍ水酸化ナトリウム水溶液４００ｍｌを加え、トルエン５００ｍｌで抽出した。得られたトルエン層からロータリーエバポレーターにてトルエンを減圧留去した後、油状物質を得た。得られた油状物質をシリカゲルカラムクロマトグラフィー（トルエン：酢酸エチル＝９０：１０（容積比）)により精製し、橙色油状物質として化合物２−２を７．０７ｇ得た（収率：９５．２％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
９．７１（ｓ、１Ｈ）、８．８８（ｓ、１Ｈ）、７．５２（ｄｄ、１Ｈ、Ｊ＝１．０Ｈｚ、５．０Ｈｚ）、７．４７（ｄｄ、１Ｈ、Ｊ＝１．０Ｈｚ、４．０Ｈｚ）、７．０９（ｄｄ、１Ｈ、Ｊ＝４．０Ｈｚ、５．０Ｈｚ）、６．８６（ｄ、１Ｈ、Ｊ＝９．０Ｈｚ）、６．７０（ｄｄ、１Ｈ、Ｊ＝３．０Ｈｚ、９．０Ｈｚ）、３．８９（ｓ、３Ｈ）、３．７８（ｓ、３Ｈ）。
【０２２７】
ステップ３：中間体２−３の合成
【化５１】
2018058998.tif 000052
中間体２−３
温度計を備えた４つ口反応器に窒素気流中、７．００ｇ（２５．１ｍｍｏｌ）の中間体２−２、水１２０ｇ、水酸化カリウム８．２０ｇ（１４６ｍｍｏｌ）を加えて氷冷下で撹拌した。得られた混合液にフェリシアン化カリウム２１．９ｇ（６６．５ｍｍｏｌ）、メタノール６ｇを加えた後、２５℃に昇温して１５時間撹拌した。反応終了後、析出した黄色固体をろ取し、ろ取した固体を真空乾燥させて、黄色固体として中間体２−３を３．４０ｇ得た（収率：４６．１％）。構造は１Ｈ−ＮＭＲで同定した。１Ｈ−ＮＭＲスペクトルデータを下記に示す。
１Ｈ−ＮＭＲ（４００ＭＨｚ、ＣＤＣｌ３、ＴＭＳ、δｐｐｍ）：７．６７（ｄｄ、１Ｈ、Ｊ＝１．２Ｈｚ、３．６Ｈｚ）、７．４６（ｄｄ、１Ｈ、Ｊ＝１．２Ｈｚ、５．２Ｈｚ）、７．１１（ｄｄ、１Ｈ、Ｊ＝３．６Ｈｚ、５．２Ｈｚ）、６．８２（ｄ、１Ｈ、Ｊ＝８．８Ｈｚ）、７．３０（ｄ、１Ｈ、Ｊ＝８．８Ｈｚ）、４．０２（ｓ、３Ｈ）、３．９５（ｓ、３Ｈ）。
【０２２８】
ステップ４：中間体２−４の合成
【化５２】
2018058998.tif 000053
中間体２−４
温度計を備えた４つ口反応器に窒素気流中、２．１０ｇ（７．７２ｍｍｏｌ）の中間体２−３をトルエン５０ｍｌに溶解した後、０℃に冷却した。この溶液に、１Ｍ  三臭化ホウ素ジクロロメタン溶液４６．３ｍｌ（４６．３ｍｍｏｌ）を加えて１時間撹拌した。反応終了後、反応液を水２００ｍｌに加えて、析出した固体をろ取した。得られた固体を真空乾燥させて、黄色固体として中間体２−４を１．７９ｇ得た（収率：９３．２％）。
構造は１Ｈ−ＮＭＲで同定した。     １Ｈ−ＮＭＲスペクトルデータを下記に示す。
１Ｈ−ＮＭＲ（５００ＭＨｚ、ＤＭＳＯ−ｄ６、ＴＭＳ、δｐｐｍ）：９．８２（ｓ、１Ｈ）、９．４８（ｓ、１Ｈ）、７．８３（ｄｄ、１Ｈ、Ｊ＝１．０Ｈｚ、５．０Ｈｚ）、７．７８（ｄｄ、１Ｈ、Ｊ＝１．０Ｈｚ、３．５Ｈｚ）、７．２３（ｄｄ、１Ｈ、Ｊ＝３．５Ｈｚ、５．０Ｈｚ）、６．７４（ｄ、１Ｈ、Ｊ＝８．５Ｈｚ）、６．６８（ｄ、１Ｈ、Ｊ＝８．５Ｈｚ）。
【０２２９】
ステップ５：化合物Ｂの合成
温度計を備えた４つ口反応器に窒素気流中、１．５０ｇ（６．０２ｍｍｏｌ）の中間体２−４をクロロホルム５０ｍｌに加えた。この溶液に化合物Ａのステップ７と同様にして合成した５．２９ｇ（１２．６３ｍｍｏｌ）の中間体Ａ、４−ジメチルアミノピリジン１４７ｍｇ（１．２０ｍｍｏｌ）を加えて、０℃に冷却した。その後、この溶液にＮ、Ｎ´−ジイソプロピルカルボジイミド１．８２ｇ（１４．５ｍｍｏｌ）を加えて室温で１．５時間撹拌した。反応終了後、反応液を、シリカゲルをプレコートした濾材を用いて濾過した後、減圧濃縮し、得られた残渣にメタノール１００ｍｌを加えて、析出した固体をろ取した。得られた固体を真空乾燥させて、白色固体として化合物Ｂを４．６９ｇ得た（収率：７４．２％）。構造は１Ｈ−ＮＭＲで同定した。１Ｈ−ＮＭＲスペクトルデータを下記に示す。
１Ｈ−ＮＭＲ（５００ＭＨｚ、ＣＤＣｌ３、ＴＭＳ、δｐｐｍ）：
７．６３（ｄｄ、１Ｈ、Ｊ＝１．０Ｈｚ、３．５Ｈｚ）、７．５１（ｄｄ、１Ｈ、Ｊ＝１．０Ｈｚ、５．０Ｈｚ）、７．１８（ｓ、２Ｈ）、７．１２（ｄｄ、１Ｈ、Ｊ＝３．５Ｈｚ、５．０Ｈｚ）、６．９９３（ｄ、２Ｈ、Ｊ＝９．０Ｈｚ）、６．９８７（ｄ、２Ｈ、Ｊ＝９．０Ｈｚ）、６．８８（ｄ、４Ｈ、Ｊ＝９．０Ｈｚ）、６．４０（ｄｄ、２Ｈ、Ｊ＝１．５Ｈｚ、１７．５Ｈｚ）、６．１２（ｄｄ、２Ｈ、Ｊ＝１０．０Ｈｚ、１７．５Ｈｚ）、５．８２（ｄｄ、２Ｈ、Ｊ＝１．５Ｈｚ、１０．０Ｈｚ）、４．１７（ｔ、４Ｈ、Ｊ＝６．５Ｈｚ）、３．９４（ｔ、４Ｈ、Ｊ＝６．５Ｈｚ）、２．７９（ｔｔ、１Ｈ、Ｊ＝３．５Ｈｚ、１１．５Ｈｚ）、２．５８−２．７１（ｍ、３Ｈ）、２．４２−２．４５（ｍ、２Ｈ）、２．３１−２．３６（ｍ、６Ｈ）、１．６６−１．８９（ｍ、１６Ｈ）、１．４２−１．５４（ｍ、８Ｈ）。
【０２３０】
＜相転移温度の測定＞
化合物１、並びに化合物Ａおよび化合物Ｂをそれぞれ５ｍｇ計量し、固体状態のまま、ラビング処理を施したポリイミド配向膜付きのガラス基板（Ｅ．Ｈ．Ｃ．Ｃｏ．，Ｌｔｄ．製、商品名：配向処理ガラス基板）２枚に挟んだ。この基板をホットプレート上に載せ、５０℃から２００℃まで昇温した後、再び５０℃まで降温した。昇温、降温する際の組織構造の変化を偏向光学顕微鏡（ニコン社製、ＥＣＬＩＰＳＥ  ＬＶ１００ＰＯＬ型）で観察した。
【０２３１】
測定した相転移温度を下記表１に示す。
表１中、「Ｃ」はＣｒｙｓｔａｌ、「Ｎ」はＮｅｍａｔｉｃ、「Ｉ」はＩｓｏｔｒｏｐｉｃをそれぞれ表す。ここで、Ｃｒｙｓｔａｌとは、試験化合物が固相にあることを、Ｎｅｍａｔｉｃとは、試験化合物がネマチック液晶相にあることを、Ｉｓｏｔｒｏｐｉｃとは、試験化合物が等方性液体相にあることを、それぞれ示す。
【０２３２】
【表１】
2018058998.tif 000054
【０２３３】
＜重合性組成物の調製容易性および安定性評価＞
（実施例１−１）
合成例１で得た化合物１：１００ｍｇ、合成例２で得た化合物Ａ：４００ｍｇ、光重合開始剤イルガキュアー＃８１９（ＢＡＳＦ社製）：１５．４ｍｇ、界面活性剤ＢＹＫ３６１Ｎ（ビックケミージャパン製）：０．５１ｍｇ、およびシクロペンタノン２．０ｇを混合した。得られた組成物１−１を６０℃まで加温して、１０分維持した。その後、全量が溶解するまで、５℃きざみで、それぞれの温度にて１０分維持した。目視で結晶が溶解してクリアな溶液となる温度を調査したところ、８０℃で溶解したことが確認できた。
その後、得られた溶液を９０℃に加温して、温めたまま、０．４５μｍの細孔径を有するディスポーサブルフィルターでろ過し、重合性組成物１−１を得た。この重合性組成物１−１を再度９０℃まで加温して、クリアな溶液を得た。その後室温（２３℃）に戻して、室温に戻してから結晶が析出するまでの時間を測定した。結果を表２に示す。
【０２３４】
（実施例１−２）
シクロペンタノン２．０ｇに替えて、別途調製したシクロペンタノン４０重量％と１，３−ジオキソラン６０重量％からなる混合溶媒２．０ｇを使用した以外は、組成物１−１と同様にして、組成物１−２を得た。得られた組成物１−２を６０℃まで加温して、１０分維持した。その後、全量が溶解するまで、５℃きざみで、それぞれの温度にて１０分維持した。目視で結晶が溶解してクリアな溶液となる温度を調査したところ、７０℃で溶解したことが確認できた。
その後、得られた溶液を９０℃に加温して、温めたまま、０．４５μｍの細孔径を有するディスポーサブルフィルターでろ過し、重合性組成物１−２を得た。この重合性組成物１−２を再度９０℃まで加温して、クリアな溶液を得た。その後室温（２３℃）に戻して、室温に戻してから結晶が析出するまでの時間を測定した。結果を表２に示す。
【０２３５】
（実施例２−１）
合成例１で得た化合物１：２５０ｍｇ、合成例２で得た化合物Ａ：２５０ｍｇ、光重合開始剤イルガキュアー＃８１９（ＢＡＳＦ社製）：１５．４ｍｇ、界面活性剤ＢＹＫ３６１Ｎ（ビックケミージャパン製）：０．５１ｍｇ、およびシクロペンタノン２．０ｇを混合した。得られた組成物２−１を６０℃まで加温して、１０分維持した。その後、全量が溶解するまで、５℃きざみで、それぞれの温度にて１０分維持した。目視で結晶が溶解してクリアな溶液となる温度を調査したところ、８０℃で溶解したことが確認できた。
その後、得られた溶液を９０℃に加温して、温めたまま、０．４５μｍの細孔径を有するディスポーサブルフィルターでろ過し、重合性組成物２−１を得た。この重合性組成物２−１を再度９０℃まで加温して、クリアな溶液を得た。その後室温（２３℃）に戻して、室温に戻してから結晶が析出するまでの時間を測定した。結果を表２に示す。
【０２３６】
（実施例２−２）
シクロペンタノン２．０ｇに替えて、別途調製したシクロペンタノン４０重量％と１，３−ジオキソラン６０重量％からなる混合溶媒２．０ｇを使用した以外は、組成物２−１と同様にして、組成物２−２を得た。得られた組成物２−２を６０℃まで加温して、１０分維持した。その後、全量が溶解するまで、５℃きざみで、それぞれの温度にて１０分維持した。目視で結晶が溶解してクリアな溶液となる温度を調査したところ、７０℃で溶解したことが確認できた。
その後、得られた溶液を９０℃に加温して、温めたまま、０．４５μｍの細孔径を有するディスポーサブルフィルターでろ過し、重合性組成物２−２を得た。この重合性組成物２−２を再度９０℃まで加温して、クリアな溶液を得た。その後室温（２３℃）に戻して、室温に戻してから結晶が析出するまでの時間を測定した。結果を表２に示す。
【０２３７】
（実施例３−１）
合成例１で得た化合物１：４００ｍｇ、合成例２で得た化合物Ａ：１００ｍｇ、光重合開始剤イルガキュアー＃８１９（ＢＡＳＦ社製）：１５．４ｍｇ、界面活性剤ＢＹＫ３６１Ｎ（ビックケミージャパン製）：０．５１ｍｇ、およびシクロペンタノン２．０ｇを混合した。得られた組成物３−１を６０℃まで加温して、１０分維持した。その後、全量が溶解するまで、５℃きざみで、それぞれの温度にて１０分維持した。目視で結晶が溶解してクリアな溶液となる温度を調査したところ、６５℃で溶解したことが確認できた。
その後、得られた溶液を９０℃に加温して、温めたまま、０．４５μｍの細孔径を有するディスポーサブルフィルターでろ過し、重合性組成物３−１を得た。この重合性組成物３−１を再度９０℃まで加温して、クリアな溶液を得た。その後室温（２３℃）に戻して、室温に戻してから結晶が析出するまでの時間を測定した。結果を表２に示す。
【０２３８】
（実施例３−２）
シクロペンタノン２．０ｇに替えて、別途調製したシクロペンタノン４０重量％と１，３−ジオキソラン６０重量％からなる混合溶媒２．０ｇを使用した以外は、組成物３−１と同様にして、組成物３−２を得た。得られた組成物３−２を６０℃まで加温して、１０分維持した。その後、全量が溶解するまで、５℃きざみで、それぞれの温度にて１０分維持した。目視で結晶が溶解してクリアな溶液となる温度を調査したところ、６０℃で溶解したことが確認できた。
その後、得られた溶液を９０℃に加温して、温めたまま、０．４５μｍの細孔径を有するディスポーサブルフィルターでろ過し、重合性組成物３−２を得た。この重合性組成物３−２を再度９０℃まで加温して、クリアな溶液を得た。その後室温（２３℃）に戻して、室温に戻してから結晶が析出するまでの時間を測定した。結果を表２に示す。
【０２３９】
（実施例４−１）
合成例１で得た化合物１：１００ｍｇ、合成例２で得た化合物Ａ：３００ｍｇ、合成例３で得た化合物Ｂ：１００ｍｇ、光重合開始剤イルガキュアー＃８１９（ＢＡＳＦ社製）：１５．４ｍｇ、界面活性剤ＢＹＫ３６１Ｎ（ビックケミージャパン製）：０．５１ｍｇ、およびシクロペンタノン２．０ｇを混合した。得られた組成物４−１を６０℃まで加温して、１０分維持した。その後、全量が溶解するまで、５℃きざみで、それぞれの温度にて１０分維持した。目視で結晶が溶解してクリアな溶液となる温度を調査したところ、７０℃で溶解したことが確認できた。
その後、得られた溶液を９０℃に加温して、温めたまま、０．４５μｍの細孔径を有するディスポーサブルフィルターでろ過し、重合性組成物４−１を得た。この重合性組成物４−１を再度９０℃まで加温して、クリアな溶液を得た。その後室温（２３℃）に戻して、室温に戻してから結晶が析出するまでの時間を測定した。結果を表３に示す。
【０２４０】
（実施例４−２）
シクロペンタノン２．０ｇに替えて、別途調製したシクロペンタノン４０重量％と１，３−ジオキソラン６０重量％からなる混合溶媒２．０ｇを使用した以外は、組成物４−１と同様にして、組成物４−２を得た。得られた組成物４−２を６０℃まで加温して、１０分維持した。その後、全量が溶解するまで、５℃きざみで、それぞれの温度にて１０分維持した。目視で結晶が溶解してクリアな溶液となる温度を調査したところ、６０℃で溶解したことが確認できた。
その後、得られた溶液を９０℃に加温して、温めたまま、０．４５μｍの細孔径を有するディスポーサブルフィルターでろ過し、重合性組成物４−２を得た。この重合性組成物４−２を再度９０℃まで加温して、クリアな溶液を得た。その後室温（２３℃）に戻して、室温に戻してから結晶が析出するまでの時間を測定した。結果を表３に示す。
【０２４１】
（比較例１−１）
合成例２で得た化合物Ａ：５００ｍｇ、光重合開始剤イルガキュアー＃８１９（ＢＡＳＦ社製）：１５．４ｍｇ、界面活性剤ＢＹＫ３６１Ｎ（ビックケミージャパン製）：０．５１ｍｇ、およびシクロペンタノン２．０ｇを混合した。得られた組成物５−１を６０℃まで加温して、１０分維持した。その後、全量が溶解するまで、５℃きざみで、それぞれの温度にて１０分維持した。目視で結晶が溶解してクリアな溶液となる温度を調査したところ、９０℃で溶解したことが確認できた。
その後、得られた溶液を９０℃に加温して、温めたまま、０．４５μｍの細孔径を有するディスポーサブルフィルターでろ過し、重合性組成物５−１を得た。この重合性組成物５−１を再度９０℃まで加温して、クリアな溶液を得た。その後室温（２３℃）に戻して、室温に戻してから結晶が析出するまでの時間を測定した。結果を表２に示す。
【０２４２】
（比較例１−２）
シクロペンタノン２．０ｇに替えて、別途調製したシクロペンタノン４０重量％と１，３−ジオキソラン６０重量％からなる混合溶媒２．０ｇを使用した以外は、組成物５−１と同様にして、組成物５−２を得た。得られた組成物５−２を６０℃まで加温して、１０分維持した。その後、全量が溶解するまで、５℃きざみで、それぞれの温度にて１０分維持した。目視で結晶が溶解してクリアな溶液となる温度を調査したところ、８５℃で溶解したことが確認できた。
その後、得られた溶液を９０℃に加温して、温めたまま、０．４５μｍの細孔径を有するディスポーサブルフィルターでろ過し、重合性組成物５−２を得た。この重合性組成物５−２を再度９０℃まで加温して、クリアな溶液を得た。その後室温（２３℃）に戻して、室温に戻してから結晶が析出するまでの時間を測定した。結果を表２に示す。
【０２４３】
（比較例２−１）
合成例２で得た化合物Ａ：３７５ｍｇ、合成例３で得た化合物Ｂ：１２５ｍｇ、光重合開始剤イルガキュアー＃８１９（ＢＡＳＦ社製）：１５．４ｍｇ、界面活性剤ＢＹＫ３６１Ｎ（ビックケミージャパン製）：０．５１ｍｇ、およびシクロペンタノン２．０ｇを混合した。得られた組成物６−１を６０℃まで加温して、１０分維持した。その後、全量が溶解するまで、５℃きざみで、それぞれの温度にて１０分維持した。目視で結晶が溶解してクリアな溶液となる温度を調査したところ、８０℃で溶解したことが確認できた。
その後、得られた溶液を９０℃で温めたまま、０．４５μｍの細孔径を有するディスポーサブルフィルターでろ過し、重合性組成物６−１を得た。この重合性組成物６−１を再度９０℃まで加温して、クリアな溶液を得た。その後室温（２３℃）に戻して、室温に戻してから結晶が析出するまでの時間を測定した。結果を表３に示す。
【０２４４】
（比較例２−２）
シクロペンタノン２．０ｇに替えて、別途調製したシクロペンタノン４０重量％と１，３−ジオキソラン６０重量％からなる混合溶媒２．０ｇを使用した以外は、組成物６−１と同様にして、組成物６−２を得た。得られた組成物６−２を６０℃まで加温して、１０分維持した。その後、全量が溶解するまで、５℃きざみで、それぞれの温度にて１０分維持した。目視で結晶が溶解してクリアな溶液となる温度を調査したところ、７５℃で溶解したことが確認できた。
その後、得られた溶液を９０℃で温めたまま、０．４５μｍの細孔径を有するディスポーサブルフィルターでろ過し、重合性組成物６−２を得た。この重合性組成物６−２を再度９０℃まで加温して、クリアな溶液を得た。その後室温（２３℃）に戻して、室温に戻してから結晶が析出するまでの時間を測定した。結果を表３に示す。
【０２４５】
【表２】
2018058998.tif 000055
【０２４６】
【表３】
2018058998.tif 000056
【０２４７】
＜光学特性の評価＞
（実施例５−１〜８−２、比較例３−１〜４−２）
（ｉ）重合性組成物による液晶層の形成
ラビング処理されたポリイミド配向膜の付与された透明ガラス基板（商品名：配向処理ガラス基板；Ｅ．Ｈ．Ｃ．Ｃｏ．，Ｌｔｄ．製）に、上述のようにして得られた重合性組成物１−１〜６−２のそれぞれを♯４のワイヤーバーを使用して塗布した。得られた塗膜を、下記表４に示す温度で１分間乾燥した後、同表４に示す温度で１分間配向処理し、液晶層を形成した。
（ii）光学異方体の形成
上記（ｉ）で作成した液晶層の塗布面側から下記表４示す温度で２５００ｍＪ／ｃｍ２の紫外線を照射して重合させ、光学異方体を得た。
（iii）位相差の測定
上記（ii）で得られた試料につき、４００ｎｍから８００ｎｍ間の位相差を、エリプソメーター（Ｊ．Ａ．Ｗｏｏｌｌａｍ社製  Ｍ２０００Ｕ型）を用いて測定した。
（iv）波長分散の評価
測定した位相差を用いて以下のように算出されるα、β値から波長分散を評価した。
α＝（４４９．９ｎｍにおける位相差）／（５４８．５ｎｍにおける位相差）
β＝（６５０．２ｎｍにおける位相差）／（５４８．５ｎｍにおける位相差）
なお、広帯域性を示す理想的な波長分散性、即ち逆波長分散性を示す場合、α値は１より小となり、β値は１より大となる。
このα、βの値の変化を確認して、複数種類の重合性化合物を混合した影響を調査した。その結果、重合性化合物（Ｉ）と重合性化合物（ＩＩ）を併用した場合であっても、優れた逆波長分散性が維持されて、光学性能は、重合性化合物（ＩＩ）のみを使用した場合に対して同等または優位であると判断できた。その一方で、重合性化合物（Ｉ）と重合性化合物（ＩＩ）を併用すると、乾燥温度および配向処理温度を低下させうる場合があることがわかった。
【０２４８】
【表４】
2018058998.tif 000057
【産業上の利用可能性】
【０２４９】
本発明によれば、優れた逆波長分散性を有する光学フィルムおよび光学異方体を形成可能であると共に、比較的低温で調製可能であり且つ室温付近での安定性に優れる重合性組成物が提供される。
また、本発明によれば、上記重合性組成物の調製に有用な混合物が提供される。
そして、本発明によれば、逆波長分散性に優れる光学フィルムおよび光学異方体、並びに、当該光学異方体を用いた偏光板、フラットパネル表示装置、有機エレクトロルミネッセンス（ＥＬ）表示装置および反射防止フィルムが提供される。
更に、本発明によれば、重合性組成物中の化合物の析出を抑制する、重合性化合物の使用方法が提供される。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2018058998.tif 000067
〔式（Ｉ）中、Ａｒ1は、置換基を有していてもよい芳香族基を表し、
Ｑは、水素原子または炭素数１〜６のアルキル基を表し、
Ａｘは、少なくとも一つの炭素数６〜３０の芳香族炭化水素環を有する、炭素数６〜４０の炭化水素環基、炭素数６〜３０の芳香族炭化水素環および炭素数２〜３０の芳香族複素環からなる群から選ばれる少なくとも一つの芳香環を有する、炭素数２〜４０の複素環基、炭素数６〜３０の芳香族炭化水素環基および炭素数２〜３０の芳香族複素環基の少なくとも１つで置換された、炭素数１〜１２のアルキル基、炭素数６〜３０の芳香族炭化水素環基および炭素数２〜３０の芳香族複素環基の少なくとも１つで置換された、炭素数２〜１２のアルケニル基、または、炭素数６〜３０の芳香族炭化水素環基および炭素数２〜３０の芳香族複素環基の少なくとも１つで置換された、炭素数２〜１２のアルキニル基を表し、Ａｘが有する芳香環は置換基を有していてもよく、
Ａｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ11、−ＳＯ2−Ｒ12、−ＣＳ−ＮＨ−Ｒ13、置換基を有していてもよい炭素数６〜３０の芳香族炭化水素環基、または、置換基を有していてもよい炭素数２〜３０の芳香族複素環基を表し、Ｒ11は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、Ｒ12は、炭素数１〜６のアルキル基、または、置換基を有していてもよい炭素数６〜２０の芳香族炭化水素環基を表し、Ｒ13は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表し、
Ｚ11およびＺ12は、それぞれ独立して、単結合、−Ｏ−ＣＨ2−、−ＣＨ2−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ21−Ｃ（＝Ｏ）−、−Ｃ（＝Ｏ）−ＮＲ21−、−ＣＦ2−Ｏ−、−Ｏ−ＣＦ2−、−ＣＨ2−ＣＨ2−、−ＣＦ2−ＣＦ2−、−Ｏ−ＣＨ2−ＣＨ2−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ2−ＣＨ2−Ｃ（＝Ｏ）−Ｏ−、−Ｏ−Ｃ（＝Ｏ）−ＣＨ2−ＣＨ2−、−ＣＨ2−ＣＨ2−Ｏ−Ｃ（＝Ｏ）−、−Ｃ（＝Ｏ）−Ｏ−ＣＨ2−ＣＨ2−、−ＣＨ＝ＣＨ−、−Ｎ＝ＣＨ−、−ＣＨ＝Ｎ−、−Ｎ＝Ｃ（ＣＨ3）−、−Ｃ（ＣＨ3）＝Ｎ−、−Ｎ＝Ｎ−、または、−Ｃ≡Ｃ−を表し、Ｒ21は、水素原子または炭素数１〜６のアルキル基を表し、
Ａ11、Ａ12、Ｂ11およびＢ12は、それぞれ独立して、置換基を有していてもよい環状脂肪族基、または、置換基を有していてもよい芳香族基を表し、
Ｙ11〜Ｙ14は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ31−Ｃ（＝Ｏ）−、−Ｃ（＝Ｏ）−ＮＲ31−、−Ｏ−Ｃ（＝Ｏ）−Ｏ−、−ＮＲ31−Ｃ（＝Ｏ）−Ｏ−、−Ｏ−Ｃ（＝Ｏ）−ＮＲ31−、または、−ＮＲ31−Ｃ（＝Ｏ）−ＮＲ32−を表し、Ｒ31およびＲ32は、それぞれ独立して、水素原子または炭素数１〜６のアルキル基を表し、
Ｌ1およびＬ2は、それぞれ独立して、炭素数１〜２０のアルキレン基、および、炭素数１〜２０のアルキレン基に含まれるメチレン基（−ＣＨ2−）の少なくとも一つが−Ｏ−または−Ｃ（＝Ｏ）−に置換された基の何れかの有機基であり、Ｌ1およびＬ2の前記有機基に含まれる水素原子は、炭素数１〜５のアルキル基、炭素数１〜５のアルコキシ基、または、ハロゲン原子に置換されていてもよく、
Ｐ1およびＰ2の一方は、水素原子または重合性基を表し、Ｐ1およびＰ2の他方は、重合性基を表し、
ａおよびｂは、それぞれ独立して、０または１である。〕で示される重合性化合物と、
下記式（ＩＩ）：
【化２】
2018058998.tif 000068
〔式（ＩＩ）中、Ａｒ2は、下記式（ＩＩＩ−１）〜式（ＩＩＩ−４）：
【化３】
2018058998.tif 000069
［式（ＩＩＩ−１）〜式（ＩＩＩ−４）中、Ｒａは、それぞれ独立して、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または、炭素数２〜１２のＮ，Ｎ−ジアルキルスルファモイル基を表し、
Ｄ1およびＤ2は、それぞれ独立して、−ＣＲ41Ｒ42−、−Ｓ−、−ＮＲ41−、−Ｃ（＝Ｏ）−、または、−Ｏ−を表し、Ｒ41およびＲ42は、それぞれ独立して、水素原子または炭素数１〜４のアルキル基を表し、
ＡａおよびＡｂは、それぞれ独立して、置換されていてもよい炭素数６〜２０の芳香族炭化水素環基または炭素数４〜２０の芳香族複素環基を表し、
ｐは、０〜２の整数を表す。また、Ｒａ、Ｄ1、Ａｂが複数存在する場合、それぞれ同一であっても、相異なっていてもよい。］の何れかを表し、
Ｚ21およびＺ22は、それぞれ独立して、単結合、−Ｏ−ＣＨ2−、−ＣＨ2−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ51−Ｃ（＝Ｏ）−、−Ｃ（＝Ｏ）−ＮＲ51−、−ＣＦ2−Ｏ−、−Ｏ−ＣＦ2−、−ＣＨ2−ＣＨ2−、−ＣＦ2−ＣＦ2−、−Ｏ−ＣＨ2−ＣＨ2−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ2−ＣＨ2−Ｃ（＝Ｏ）−Ｏ−、−Ｏ−Ｃ（＝Ｏ）−ＣＨ2−ＣＨ2−、−ＣＨ2−ＣＨ2−Ｏ−Ｃ（＝Ｏ）−、−Ｃ（＝Ｏ）−Ｏ−ＣＨ2−ＣＨ2−、−ＣＨ＝ＣＨ−、−Ｎ＝ＣＨ−、−ＣＨ＝Ｎ−、−Ｎ＝Ｃ（ＣＨ3）−、−Ｃ（ＣＨ3）＝Ｎ−、−Ｎ＝Ｎ−、または、−Ｃ≡Ｃ−を表し、Ｒ51は、水素原子または炭素数１〜６のアルキル基を表し、
Ａ21、Ａ22、Ｂ21およびＢ22は、それぞれ独立して、置換基を有していてもよい環状脂肪族基、または、置換基を有していてもよい芳香族基を表し、
Ｙ21〜Ｙ24は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ61−Ｃ（＝Ｏ）−、−Ｃ（＝Ｏ）−ＮＲ61−、−Ｏ−Ｃ（＝Ｏ）−Ｏ−、−ＮＲ61−Ｃ（＝Ｏ）−Ｏ−、−Ｏ−Ｃ（＝Ｏ）−ＮＲ61−、または、−ＮＲ61−Ｃ（＝Ｏ）−ＮＲ62−を表し、Ｒ61およびＲ62は、それぞれ独立して、水素原子または炭素数１〜６のアルキル基を表し、
Ｌ11およびＬ12は、それぞれ独立して、炭素数１〜２０のアルキレン基、および、炭素数１〜２０のアルキレン基に含まれるメチレン基（−ＣＨ2−）の少なくとも一つが−Ｏ−または−Ｃ（＝Ｏ）−に置換された基の何れかの有機基であり、Ｌ11およびＬ12の前記有機基に含まれる水素原子は、炭素数１〜５のアルキル基、炭素数１〜５のアルコキシ基、または、ハロゲン原子に置換されていてもよく、
Ｐ3およびＰ4の一方は、水素原子または重合性基を表し、Ｐ3およびＰ4の他方は、重合性基を表し、
ｃおよびｄは、それぞれ独立して、０または１である。〕で示される重合性化合物と、
を含む混合物。
【請求項２】
前記式（Ｉ）で示される重合性化合物と前記式（ＩＩ）で示される重合性化合物の合計中に占める、前記式（Ｉ）で示される重合性化合物の割合が、５質量％以上９０質量％以下である、請求項１に記載の混合物。
【請求項３】
前記Ａｙが、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数６〜３０の芳香族炭化水素環基、または、置換基を有していてもよい炭素数２〜３０の芳香族複素環基である、請求項１または２に記載の混合物。
【請求項４】
前記Ａｘが、下記式（ＩＶ）：
【化４】
2018058998.tif 000070
〔式（ＩＶ）中、ＲXは、水素原子、ハロゲン原子、炭素数１〜６のアルキル基、シアノ基、ニトロ基、炭素数１〜６のフルオロアルキル基、炭素数１〜６のアルコキシ基、−ＯＣＦ3、または、−Ｃ（＝Ｏ）−Ｏ−Ｒ2を表し、Ｒ2は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、複数のＲX同士は、すべて同一であっても、相異なっていてもよく、環を構成する少なくとも１つのＣ−ＲXは、窒素原子に置き換えられていてもよい。〕で表される基である、請求項１〜３のいずれかに記載の混合物。
【請求項５】
前記Ａｒ1がベンゼン環基である、請求項１〜４のいずれかに記載の混合物。
【請求項６】
前記Ａｒ2が下記式（Ａｒ−１）〜（Ａｒ−４）の何れかで表される、請求項１〜５の何れかに記載の混合物。
【化５】
2018058998.tif 000071
［式（Ａｒ−１）〜式（Ａｒ−４）中、Ｄ1、Ｒａ、ｐは前記と同じ意味を表し、
Ｚ2は、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または炭素数２〜１２のＮ，Ｎ−ジアルキルスルファモイル基を表し、
ａ1は、０〜５の整数、ａ2は、０〜４の整数、ｂ1は、０〜３の整数を表す。]
【請求項７】
前記式（Ｉ）で示される重合性化合物が、下記式（Ｖ）：
【化６】
2018058998.tif 000072
で示される重合性化合物であり、
前記式（ＩＩ）で示される重合性化合物が、下記式（ＶＩ）：
【化７】
2018058998.tif 000073
で示される重合性化合物、および下記式（ＶＩＩ）：
【化８】
2018058998.tif 000074
で示される重合性化合物の少なくとも何れかである、請求項１または２に記載の混合物。
【請求項８】
請求項１〜７のいずれかに記載の混合物および重合開始剤を含有する、重合性組成物。
【請求項９】
さらに溶媒を含有する、請求項８に記載の重合性組成物。
【請求項１０】
前記溶媒がエーテル類およびケトン類の少なくとも何れかを含む、請求項９に記載の重合性組成物。
【請求項１１】
請求項１〜７のいずれかに記載の混合物を重合して得られる、高分子。
【請求項１２】
請求項８〜１０のいずれかに記載の重合性組成物を重合して得られる、高分子。
【請求項１３】
請求項１１または１２に記載の高分子を構成材料とする、光学フィルム。
【請求項１４】
請求項１１または１２に記載の高分子を構成材料とする層を有する、光学異方体。
【請求項１５】
請求項１４に記載の光学異方体および偏光フィルムを含む、偏光板。
【請求項１６】
請求項１５に記載の偏光板および液晶パネルを備える、フラットパネル表示装置。
【請求項１７】
請求項１５に記載の偏光板および有機エレクトロルミネッセンスパネルを備える、有機エレクトロルミネッセンス表示装置。
【請求項１８】
請求項１５に記載の偏光板を含む、反射防止フィルム。
【請求項１９】
重合性組成物中の下記式（ＩＩ）：
【化９】
2018058998.tif 000075
〔式（ＩＩ）中、Ａｒ2は、下記式（ＩＩＩ−１）〜式（ＩＩＩ−４）：
【化１０】
2018058998.tif 000076
［式（ＩＩＩ−１）〜式（ＩＩＩ−４）中、Ｒａは、それぞれ独立して、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、または、炭素数２〜１２のＮ，Ｎ−ジアルキルスルファモイル基を表し、
Ｄ1およびＤ2は、それぞれ独立して、−ＣＲ41Ｒ42−、−Ｓ−、−ＮＲ41−、−Ｃ（＝Ｏ）−、または、−Ｏ−を表し、Ｒ41およびＲ42は、それぞれ独立して、水素原子または炭素数１〜４のアルキル基を表し、
ＡａおよびＡｂは、それぞれ独立して、置換されていてもよい炭素数６〜２０の芳香族炭化水素環基または炭素数４〜２０の芳香族複素環基を表し、
ｐは、０〜２の整数を表す。また、Ｒａ、Ｄ1、Ａｂが複数存在する場合、それぞれ同一であっても、相異なっていてもよい。］の何れかを表し、
Ｚ21およびＺ22は、それぞれ独立して、単結合、−Ｏ−ＣＨ2−、−ＣＨ2−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ51−Ｃ（＝Ｏ）−、−Ｃ（＝Ｏ）−ＮＲ51−、−ＣＦ2−Ｏ−、−Ｏ−ＣＦ2−、−ＣＨ2−ＣＨ2−、−ＣＦ2−ＣＦ2−、−Ｏ−ＣＨ2−ＣＨ2−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ2−ＣＨ2−Ｃ（＝Ｏ）−Ｏ−、−Ｏ−Ｃ（＝Ｏ）−ＣＨ2−ＣＨ2−、−ＣＨ2−ＣＨ2−Ｏ−Ｃ（＝Ｏ）−、−Ｃ（＝Ｏ）−Ｏ−ＣＨ2−ＣＨ2−、−ＣＨ＝ＣＨ−、−Ｎ＝ＣＨ−、−ＣＨ＝Ｎ−、−Ｎ＝Ｃ（ＣＨ3）−、−Ｃ（ＣＨ3）＝Ｎ−、−Ｎ＝Ｎ−、または、−Ｃ≡Ｃ−を表し、Ｒ51は、水素原子または炭素数１〜６のアルキル基を表し、
Ａ21、Ａ22、Ｂ21およびＢ22は、それぞれ独立して、置換基を有していてもよい環状脂肪族基、または、置換基を有していてもよい芳香族基を表し、
Ｙ21〜Ｙ24は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ61−Ｃ（＝Ｏ）−、−Ｃ（＝Ｏ）−ＮＲ61−、−Ｏ−Ｃ（＝Ｏ）−Ｏ−、−ＮＲ61−Ｃ（＝Ｏ）−Ｏ−、−Ｏ−Ｃ（＝Ｏ）−ＮＲ61−、または、−ＮＲ61−Ｃ（＝Ｏ）−ＮＲ62−を表し、Ｒ61およびＲ62は、それぞれ独立して、水素原子または炭素数１〜６のアルキル基を表し、
Ｌ11およびＬ12は、それぞれ独立して、炭素数１〜２０のアルキレン基、および、炭素数１〜２０のアルキレン基に含まれるメチレン基（−ＣＨ2−）の少なくとも一つが−Ｏ−または−Ｃ（＝Ｏ）−に置換された基の何れかの有機基であり、Ｌ11およびＬ12の前記有機基に含まれる水素原子は、炭素数１〜５のアルキル基、炭素数１〜５のアルコキシ基、または、ハロゲン原子に置換されていてもよく、
Ｐ3およびＰ4の一方は、水素原子または重合性基を表し、Ｐ3およびＰ4の他方は、重合性基を表し、
ｃおよびｄは、それぞれ独立して、０または１である。〕で示される重合性化合物の析出を抑制するために、下記式（Ｉ）：
【化１１】
2018058998.tif 000077
〔式（Ｉ）中、Ａｒ1は、置換基を有していてもよい芳香族基を表し、
Ｑは、水素原子または炭素数１〜６のアルキル基を表し、
Ａｘは、少なくとも一つの炭素数６〜３０の芳香族炭化水素環を有する、炭素数６〜４０の炭化水素環基、炭素数６〜３０の芳香族炭化水素環および炭素数２〜３０の芳香族複素環からなる群から選ばれる少なくとも一つの芳香環を有する、炭素数２〜４０の複素環基、炭素数６〜３０の芳香族炭化水素環基および炭素数２〜３０の芳香族複素環基の少なくとも１つで置換された、炭素数１〜１２のアルキル基、炭素数６〜３０の芳香族炭化水素環基および炭素数２〜３０の芳香族複素環基の少なくとも１つで置換された、炭素数２〜１２のアルケニル基、または、炭素数６〜３０の芳香族炭化水素環基および炭素数２〜３０の芳香族複素環基の少なくとも１つで置換された、炭素数２〜１２のアルキニル基を表し、Ａｘが有する芳香環は置換基を有していてもよく、
Ａｙは、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−Ｃ（＝Ｏ）−Ｒ11、−ＳＯ2−Ｒ12、−ＣＳ−ＮＨ−Ｒ13、置換基を有していてもよい炭素数６〜３０の芳香族炭化水素環基、または、置換基を有していてもよい炭素数２〜３０の芳香族複素環基を表し、Ｒ11は、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１２の芳香族炭化水素環基を表し、Ｒ12は、炭素数１〜６のアルキル基、または、置換基を有していてもよい炭素数６〜２０の芳香族炭化水素環基を表し、Ｒ13は、置換基を有していてもよい炭素数１〜２０のアルキル基、置換基を有していてもよい炭素数２〜２０のアルケニル基、置換基を有していてもよい炭素数３〜１２のシクロアルキル基、置換基を有していてもよい炭素数５〜２０の芳香族炭化水素環基、または、置換基を有していてもよい炭素数５〜２０の芳香族複素環基を表し、
Ｚ11およびＺ12は、それぞれ独立して、単結合、−Ｏ−ＣＨ2−、−ＣＨ2−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ21−Ｃ（＝Ｏ）−、−Ｃ（＝Ｏ）−ＮＲ21−、−ＣＦ2−Ｏ−、−Ｏ−ＣＦ2−、−ＣＨ2−ＣＨ2−、−ＣＦ2−ＣＦ2−、−Ｏ−ＣＨ2−ＣＨ2−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ2−ＣＨ2−Ｃ（＝Ｏ）−Ｏ−、−Ｏ−Ｃ（＝Ｏ）−ＣＨ2−ＣＨ2−、−ＣＨ2−ＣＨ2−Ｏ−Ｃ（＝Ｏ）−、−Ｃ（＝Ｏ）−Ｏ−ＣＨ2−ＣＨ2−、−ＣＨ＝ＣＨ−、−Ｎ＝ＣＨ−、−ＣＨ＝Ｎ−、−Ｎ＝Ｃ（ＣＨ3）−、−Ｃ（ＣＨ3）＝Ｎ−、−Ｎ＝Ｎ−、または、−Ｃ≡Ｃ−を表し、Ｒ21は、水素原子または炭素数１〜６のアルキル基を表し、
Ａ11、Ａ12、Ｂ11およびＢ12は、それぞれ独立して、置換基を有していてもよい環状脂肪族基、または、置換基を有していてもよい芳香族基を表し、
Ｙ11〜Ｙ14は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ31−Ｃ（＝Ｏ）−、−Ｃ（＝Ｏ）−ＮＲ31−、−Ｏ−Ｃ（＝Ｏ）−Ｏ−、−ＮＲ31−Ｃ（＝Ｏ）−Ｏ−、−Ｏ−Ｃ（＝Ｏ）−ＮＲ31−、または、−ＮＲ31−Ｃ（＝Ｏ）−ＮＲ32−を表し、Ｒ31およびＲ32は、それぞれ独立して、水素原子または炭素数１〜６のアルキル基を表し、
Ｌ1およびＬ2は、それぞれ独立して、炭素数１〜２０のアルキレン基、および、炭素数１〜２０のアルキレン基に含まれるメチレン基（−ＣＨ2−）の少なくとも一つが−Ｏ−または−Ｃ（＝Ｏ）−に置換された基の何れかの有機基であり、Ｌ1およびＬ2の前記有機基に含まれる水素原子は、炭素数１〜５のアルキル基、炭素数１〜５のアルコキシ基、または、ハロゲン原子に置換されていてもよく、
Ｐ1およびＰ2の一方は、水素原子または重合性基を表し、Ｐ1およびＰ2の他方は、重合性基を表し、
ａおよびｂは、それぞれ独立して、０または１である。〕で示される重合性化合物を使用する方法。